(57)【特許請求の範囲】
【請求項１】
色材濃度０．０１重量％以下のインク希釈水溶液の紫外可視透過スペクトルから算出される、ＣＩＥで規定のＸＹＺ表示系におけるＹ値が５５である場合に、同Ｚ値が８３以下であり、且つ重量１０００倍希釈水溶液のＣＩＥで規定のＬ＊ａ＊ｂ＊表示系におけるＬ＊値が７０以下であるマゼンタインク（Ｍ）と、
重量１０００倍希釈水溶液のＣＩＥで規定のＬ＊ａ＊ｂ＊表示系におけるＬ＊値が９５以下のイエローインク（Ｙ）と、
重量１０００倍希釈水溶液のＣＩＥで規定のＬ＊ａ＊ｂ＊表示系におけるＬ＊値が７０以下のシアンインク（Ｃ）と、
色材濃度０．０１重量％以下のインク希釈水溶液の紫外可視透過スペクトルから算出される、ＣＩＥで規定のＸＹＺ表示系におけるＹ値が５５である場合に、同Ｚ値が８３以下であり、重量１０００倍希釈水溶液のＣＩＥで規定のＬ＊ａ＊ｂ＊表示系におけるＬ＊値が７０を超える淡マゼンタインク（Ｌｍ）と、
重量１０００倍希釈水溶液のＣＩＥで規定のＬ＊ａ＊ｂ＊表示系におけるＬ＊値が７０を超える淡シアンインク（Ｌｃ）と、
を備え、
前記各インクが顔料を含み、前記マゼンタインク及び前記淡マゼンタインクの顔料がＣ．Ｉ．ピグメントヴァイオレット１９であり、前記イエローインクの顔料がＣ．Ｉ．ピグメントイエロー７４であり、前記シアンインク及び前記淡シアンインクの顔料がＣ．Ｉ．ピグメントブルー１５：３である、
インクセット。
【請求項２】
前記マゼンタインク（Ｍ）、前記イエローインク（Ｙ）及び前記シアンインク（Ｃ）中に含まれる該顔料の含有量が３重量％以上１０重量％以下である、請求項１に記載のインクセット。
【請求項３】
前記淡マゼンタインク及び前記淡シアンインクが、それぞれ顔料を３重量％未満で含む、請求項１又は２に記載のインクセット。
【請求項４】
前記各インクが、色材としての顔料とともに、該顔料を分散するための分散剤を該顔料に対して１０〜１４０重量％含む、請求項１〜３の何れかに記載のインクセット。
【請求項５】
前記各インクが、高沸点有機溶媒を０．１〜３０重量％含む、請求項１〜４の何れかに記載のインクセット。
【請求項６】
前記各インクが、浸透促進剤を１〜２０重量％含む、請求項１〜５の何れかに記載のインクセット。
【請求項７】
前記各インクが、アセチレングリコール系化合物及び／又はシリコーン系化合物を０．１〜５重量％含む、請求項１〜６の何れかに記載のインクセット。
【請求項８】
請求項１〜７の何れかに記載のインクセットを用いて画像を形成する記録方法。
【請求項９】
請求項１〜７の何れかに記載のインクセットを備えたインクジェット記録装置。
【請求項１０】
請求項１〜７の何れかに記載のインクセットを用いて画像が形成されてなる記録物。
【発明の詳細な説明】
【技術分野】
【０００１】
本発明は、優れた色再現性とメタメリズム低減とを実現したインクセット、記録方法、記録装置、記録システム及び記録物、詳細には、イエロー、マゼンタ及びシアンインク（ＹＭＣインク）以外のレッドインクやヴァイオレットインク等の特色インクを使用しなくても、記録画像の色再現性に優れ、ドット表現による粒状性が目立つことなく、メタメリズムを低減することのできるインクセット、モノクロもカラーも高品質で出力でき、記録画像の色再現性に優れ、ドット表現による粒状性が目立つこともなく、メタメリズムを低減することができ、さらにグレーバランスの安定性が得られるインクセット、又は、大幅に色再現域が減少することなく、簡易な構成でメタメリズムを改善することが可能なインクセット、記録方法、記録装置、記録システム及び記録物に関する。
【背景技術】
【０００２】
インクジェット記録方法は、インク（インク組成物）の小滴を飛翔させ、これを紙等の記録媒体に付着させて記録を行う印刷方法である。この方法は、比較的安価な装置を用いながら、解像度が高く鮮明な画像を高速に印刷することができるという特徴を有する。このようなインクジェット記録方法に用いられるインクセットとしては、シアン（Ｃ）、マゼンタ（Ｍ）、イエロー（Ｙ）の各インクを備えたものや、これにブラック（Ｋ）を加えたもの等がある。例えば耐光性および耐水性に加え、良好な画像、とりわけ良好な色相の画像を得ることができるシアン、マゼンタ、イエローインクと組み合わされたインクセットが開示されている（特許文献１参照）。
【０００３】
近年では、より広い色再現性範囲を得ることと、画像をドットにより表現した際に粒状性の目立ち（ドットが肉眼で粒状に視認できる程度の状態）を抑制することの両立を実現するために、相互に同一色でありながら色の濃度の異なる濃淡インクを備えたインクセットが開発されている。例えば、濃インクとしてＣ、Ｍ、Ｙ、Ｋの四色の各インクを備え、淡インクとしてライトシアン（Ｌｃ）、ライトマゼンタ（Ｌｍ）、ライトイエロー（Ｌｙ）、ライトブラック（Ｌｋ）の４色の各インクを備えたものがある。
【０００４】
この濃淡インクを備えたインクセットを用い、記録媒体の単位面積当りに着弾する色材の量（ｄｕｔｙの高低）を変化させて記録することにより、インクドットによる粒状感が低減し、銀塩写真に匹敵する高画質のカラー画像の出力が可能となる。
【０００５】
しかしながら、このような従来の顔料インクセットを用いて形成された記録物の画像は、照明となる光源が変わると記録画像の色相が変化する現象、即ちメタメリズム（光源依存症）を起こすという問題があった。このメタメリズムを低減させる技術として、例えば、Ｃ．Ｉ．ピグメントイエロー１１０を含むイエローインクを備えるインクセットや、コーティングを施した特殊媒体に対して、鮮明で高品質な画像と優れた耐光性を与えるインクジェット記録用インクセットが開発されている。しかし、これらのインクセットによって画像を形成した場合には、緑色の色再現性が不十分である（特許文献２、３参照）。
【０００６】
また、ドット表現による粒状性の抑制と、色再現範囲の向上と、メタメリズムの低減のために、イエロー、マゼンタ及びシアンインク以外に、グリーンインクやレッドインク、ヴァイオレットインク等の特色インクを備えるインクセットや、が報告されており、例えばバイオレットインクおよびレッドインクを備えるインクセットが開示されている（特許文献４参照）。
【０００７】
このような特色インクは明度が低いが、７２０×７２０ｄｐｉ以上のような高解像度では、メディア上での着弾ドットの半径が小さいため、明度の低い特色インクを高明度部分に積極的に印字した場合でもドット表現による粒状性は許容できる。しかし、７２０×３６０ｄｐｉのような低解像度では、メディア上での着弾ドットの半径が大きいために、明度の低い特色インクを高明度部分に積極的に印字した場合、ドット表現による粒状性が目立ち、許容できない。このため、高明度部分のメタメリズム低減と粒状性抑制の両立は、明度の低い特色インクを備えたインクセットでは困難である。そこで特色インクを高明度化して、高明度部分のメタメリズム低減と粒状性抑制の両立をさせることも考えられるが、この場合には、高彩度低明度な色の再現性が低下してしまうという問題がある。
【０００８】
さらに、モノクロ画像の印刷の高品質化とグレーバランスの安定性が求められる。モノクロ画像の再現性を高めるために２〜３種の異なる顔料濃度のブラックインクを使用する記録装置（特許文献５）、少なくとも１種のカラーインクと濃度種類がカラーよりも多いカラー出力とモノクロ出力を切り分けて行う記録装置（特許文献６）等も提案されているが、カラー画像とモノクロ画像をともに良好に出力するものではない。さらに、インクジェットプリンタがインクという液体を使用している関係上、インクの粘度を変化させる外部環境の変化の影響から、微妙な色変化の要因になりえる。そのためグレーバランスの安定性が求められる。
【０００９】
また、従来、この種のインクセットには、シアンとマゼンタとイエローの３種類の１次色インクＣＭＹの混合で得られる特定の３次色と等価な色を有するとともに、どの特定の３次色の分光反射率よりも平坦な分光反射率を有するメタメリズム改善用インクが準備されていた。そして、カラー画像内の少なくとも１つの色を、メタメリズム改善用インクと、３種類の１次色インクＣＭＹの少なくとも１つとを用いて再現し、これによって、再現される無彩色の分光反射率特性を３種類の１次色インクＣＭＹの混合で再現される場合よりも平坦にしていた（例えば、特許文献７を参照。）。
【００１０】
上述した従来のインクセットにおいては、メタメリズム改善用のインクを用意しなければならないため、インクセットの構造が大きくなるとともに、インク制御も複雑になるという課題があった。また、ＣＭＹインクセットの組み合わせのうち、Ｙインクを変更することで、メタメリズムを低減する方法もあるが、その場合、高明度域のグリーン方向の色再現域が大きく減少するという課題があった。
【先行技術文献】
【特許文献】
【００１１】
【特許文献１】特開平１０−１２０９５６号公報
【特許文献２】特開２００２−３３２４４０号公報
【特許文献３】特開平１１−２２８８８８号公報
【特許文献４】特開２００１−３５４８８６号公報
【特許文献５】特開１１−４８５０２号公報
【特許文献６】特開１１−３２０９２４号公報
【特許文献７】特開２００２−２２５３１７号公報
【発明の概要】
【発明が解決しようとする課題】
【００１２】
従って、本発明の目的は、優れた色再現性とメタメリズム低減とを実現したインクセットを提供することにある。
【００１３】
また、本発明の別の目的は、ＹＭＣインク以外の特色インクを使用しなくても、色再現性に優れ、ドット表現による粒状性が目立つことなく、メタメリズムの低減された記録画像を得ることのできるインクセット、記録方法及び記録システム、特に、上記の優れた性能に加えて、加圧による色変化を生じない記録画像を得ることのできるインクセット、インクジェット記録用インクセットとしての信頼性の高いインクセットを提供すること、更には、良好な色再現性を有し、ドット表現による粒状性が目立たず、メタメリズムが低減された、優れた記録画像を有する記録物を提供することにある。
【００１４】
また、本発明の更に別の目的は、モノクロもカラーも高品質で出力でき、ＹＭＣインク以外の特色インクを使用しなくても、色再現性に優れ、ドット表現による粒状性が目立つことなく、メタメリズムの低減された記録画像を得ることができ、さらにグレーバランスの安定性が得られるインクセット及び記録装置を提供することにある。
【００１５】
また、本発明の更に別の目的は、大幅に色再現域が減少することなく、簡易な構成でメタメリズムを改善することが可能なインクセット、インクジェット記録方法及びインクジェット記録装置を提供することにある。
【課題を解決するための手段】
【００１６】
本発明者は、鋭意研究した結果、イエローインク、マゼンタインク及びシアンインクからなるインクセットにおいて、メタメリズムを低減した場合でも、該シアンインクの色相角が２２５度〜２７０度の近傍にある限り、該イエローインクがｂ*軸近傍である程、該マゼンタインクがａ*軸近傍である程、色再現性に優れる（３色のベクトルバランスが優れる）ことの第１の知見を得た。
【００１７】
そして、本発明者は、この第1の知見に基づいて、更に研究したところ、色再現性を低下させることなく、メタメリズムを低減させる観点から、特定の表色を有するマゼンタインク、具体的には所定条件下でのＣＩＥで規定のＸＹＺ表示系におけるＹ値が５５である場合に、同Ｚ値が小さいマゼンタインクを用いたＹＭＣインクからなるインクセットが、前記目的を達成し得ることの第２の知見を得た。
【００１８】
本発明は、前記第２の知見に基づきなされたもので、色材濃度０．０１重量％以下のインク希釈水溶液の紫外可視透過スペクトルから算出される、ＣＩＥで規定のＸＹＺ表示系におけるＹ値が５５である場合に、同Ｚ値が８３以下であり、且つ重量１０００倍希釈水溶液のＣＩＥで規定のＬ*ａ*ｂ*表示系におけるＬ*値が７０以下であるマゼンタインク（Ｍ）と、重量１０００倍希釈水溶液のＣＩＥで規定のＬ*ａ*ｂ*表示系におけるＬ*値が９５以下のイエローインク（Ｙ）と、重量１０００倍希釈水溶液のＣＩＥで規定のＬ*ａ*ｂ*表示系におけるＬ*値が７０以下のシアンインク（Ｃ）と、を備えるインクセット（以下、この発明を実施形態Ａのインクセットとする。）を提供するものである。
【００１９】
本発明のインクセットは、前記の構成からなるものであるため、ＹＭＣインク以外の特色インクを使用しなくても、色再現性に優れ、ドット表現による粒状性が目立つことなく、メタメリズムの低減された記録画像を得ることができる。
【００２０】
また、本発明は、前記インクセットを用いて画像を形成する記録方法を提供するものである。この記録方法によれば、ＹＭＣインク以外の特色インクを使用しなくても、色再現性に優れ、ドット表現による粒状性が目立つことなく、メタメリズムの低減された記録画像を得ることができる。
【００２１】
また、本発明は、前記インクセットを用いて画像を形成する記録システムを提供するものである。この記録システムによれば、ＹＭＣインク以外の特色インクを使用しなくても、色再現性に優れ、ドット表現による粒状性が目立つことなく、メタメリズムの低減された記録画像を得ることができる。
【００２２】
また、本発明は、前記インクセットを用いて画像が形成されてなる記録物を提供するものである。この記録物は、高い色再現性を有し、ドット表現による粒状性が目立たず、メタメリズムが低減された記録画像を有するものである。
【００２３】
本発明者はまた、鋭利研究した結果、下記の構成を採用することによっても、前記の課題の解決を可能にし、前記目的を達成した。
（１）色材として顔料を含む複数のインクからなるインクセットにおいて、該複数のインクが、少なくともイエローインク（Ｙ）、マゼンタインク（Ｍ）及びシアンインク（Ｃ）であり、且つ該イエローインク中の顔料がＣ．Ｉ．ピグメントイエロー７４であり、該マゼンタインク中の顔料がＣ．Ｉ．ピグメントヴァイオレット１９であり、該シアンインク中の顔料がＣ．Ｉ．ピグメントブルー１５：３である、インクセット（以下、この発明を実施形態Ｂのインクセットとする。）。
（２）前記イエローインク中に含まれる顔料含有量が４〜７重量％であり、前記マゼンタインク中に含まれる顔料含有量が４〜７重量％であり、前記シアンインク中に含まれる顔料含有量が３〜６重量％である、前記（１）記載のインクセット。
（３）さらに前記マゼンタインク及びシアンインクと同種の顔料を含み且つ色濃度の異なる淡マゼンタインク（Ｌｍ）及び淡シアンインク（Ｌｃ）を有し、該淡マゼンタインク中の顔料がＣ．Ｉ．ピグメントヴァイオレット１９であり、該淡シアンインク中の顔料がＣ．Ｉ．ピグメントブルー１５：３である、前記（１）または（２）記載のインクセット。
（４）前記淡マゼンタインク中に含まれる顔料含有量が０．５〜２重量％であり、前記淡シアンインク中に含まれる顔料含有量が０．５〜２重量％である、前記（３）記載のインクセット。
（５）さらに顔料濃度の異なる３種以上のブラックインクを含む、前記（１）〜（４）のいずれかに記載のインクセット。
（６）前記ブラックインク中の顔料がカーボンブラックである、前記（５）記載のインクセット。
（７）前記顔料濃度の異なる３種以上のブラックインクが、顔料濃度１．５重量％以上の高濃度ブラックインク、０．４重量％以上１．５重量％未満の中濃度ブラックインク、及び０．０１重量％以上０．４重量％未満の低濃度ブラックインクである、前記（５）または（６）記載のインクセット。
（８）前記（１）〜（７）のいずれかに記載のインクセットを備えたインクジェット記録装置。
【００２４】
本発明ではまた、上述の課題の少なくとも一部を解決するため、インクジェトプリンタにて使用され、少なくともマゼンタインクとイエローインクとシアンインクとを備えるインクセットについて、マゼンタインクの分光反射率特性に、少なくともイエローインクの分光反射率と上記シアンインクの分光反射率とが交差する波長にて分光反射率が０．４以下となる特性を備えさせる（以下、この発明を実施形態Ｃのインクセットとする。）。尚、本明細書において、「インクの分光反射率」とは、インクを記録媒体に吐出して形成される記録画像の分光反射率を示す。イエローインクとシアンインクの分光反射率が交差する波長においては、シアンインク、マゼンタインク、イエローインクとを混合させて生成する略無彩色の分光反射率特性が他の波長領域に比較して大きくなる。従って、メタメリズムが大きくなる。そこで、本発明は、この波長にて、分光反射率が０．４以下となる特性を備えるマゼンタインクを採用する。このように、当該波長における分光反射率が０．４以下のマゼンタインクを使用して略無彩色を生成した場合、当該波長における略無彩色の分光反射率を抑制することが可能となり、当該略無彩色の分光反射率特性を可視波長領域全体において、略平坦に形成することが可能になる。
【００２５】
より好ましいマゼンタインクの分光反射率特性の一例として、少なくとも上記交差する波長から波長５５０ｎｍの範囲にて分光反射率が０．４以下となる波長領域を形成する特性が勘案できる。上述したようにシアンインクとイエローインクの分光反射率が交差する波長にてマゼンタインクの分光反射率を０．４以下にすると、略無彩色の分光反射率特性を可視波長領域全体において略平坦にすることができて好適である。上述した本発明にかかるマゼンタインクの分光反射率の特性をシアンインクおよびイエローインクの分光反射率に対して絶対値的に把握しても良い。
【００２６】
一方、かかるマゼンタインクの分光反射率の特性は、シアンインクおよびイエローインクの分光反射率特性に対して相対的に把握することもできる。そこで、インクジェトプリンタにて使用され、少なくともマゼンタインクとイエローインクとシアンインクとを備えるインクセットについて、マゼンタインクの分光反射率特性に、イエローインクと上記シアンインクとの分光分布が交差する波長にて、同波長におけるイエローインクおよびシアンインクの分光反射率より０．４以下となる分光反射率を形成する特性を備えさせる（以下、この発明を実施形態Ｄのインクセットとする。）。これによって、上述と同様の効果（略無彩色の分光反射率特性を可視波長領域全体にて略平坦にすることができる効果。）を奏することが可能になる。
【００２７】
かかる場合のより好ましいマゼンタインクの分光反射率特性の一例として、少なくとも上記交差する波長から波長５５０ｎｍの範囲にて分光反射率が上記イエローインクの分光反射率より０．４以下となる分光反射率を形成する特性が勘案できる。ここで、上述してきた分光反射率特性を実現可能なマゼンタインクの組成の一例として、マゼンタインクは、少なくとも０．７重量％のスチレン−アクリル酸共重合体と、少なくとも１５重量％のグリセリンと、少なくとも５重量％のエチレングリコールと、少なくとも２重量％の２−ピロリドンと、少なくとも５重量％の１，２ヘキサンジオールと、少なくとも０．５重量％のアセチレングリコール系化合物とを有する組成とする。
【００２８】
上述と同様の分光反射率特性を実現可能なマゼンタインクの組成の一例として、マゼンタインクが少なくとも５％以上の多価アルコール系化合物と糖類から選ばれる１種または２種以上の高沸点化合物を含むようにしても良い。また、マゼンタインクが少なくとも１％以上のグリコールエーテル系化合物とアルキルジオール系化合物から選ばれる１種または２種以上の極性溶媒を含むようにしても良い。また、マゼンタインクが少なくとも０．１％以上のアセチレングリコール系化合物とアセチレンアルコール系化合物とポリシロキサン系化合物から選ばれる１種または２種以上の界面活性剤を含むようにしても良い。
【００２９】
また、マゼンタインクが少なくとも５％以上の多価アルコール系化合物と糖類から選ばれる１種または２種以上の高沸点化合物を含み、かつ、上記マゼンタインクは、少なくとも１％以上のグリコールエーテル系化合物とアルキルジオール系化合物から選ばれる１種または２種以上の極性溶媒を含み、かつ、上記マゼンタインクは、少なくとも０．１％以上のアセチレングリコール系化合物とアセチレンアルコール系化合物とポリシロキサン系化合物から選ばれる１種または２種以上の界面活性剤を含むようにしても良い。さらに、マゼンタインクが少なくとも０．１％以上の樹脂を含むようにしても良い。
【００３０】
本発明のインクセットに採用して好適なイエローインクおよびシアンインクの組成の一例として、イエローインクは、少なくとも、１重量％のスチレン−アクリル酸共重合体と、１５重量％のグリセリンと、５重量％のエチレングリコールと、２重量％の２−ピロリドンと、５重量％の１，２ヘキサンジオールと、０．５重量％のアセチレングリコール系化合物とを有する組成とする。そして、シアンインクは、少なくとも、０．５重量％のスチレン−アクリル酸共重合体と、１５重量％のグリセリンと、５重量％のエチレングリコールと、２重量％の２−ピロリドンと、少なくとも５重量％の１，２ヘキサンジオールと、少なくとも０．５重量％のアセチレングリコール系化合物とを有する組成とする。
【００３１】
さらに、本発明のインクセットに採用して好適なシアンインク、イエローインクおよびマゼンタインクの色材の一例として、シアンインクの色材を「Ｃ．Ｉ．ピグメントブルー１５：３」にて構成し、イエローインクの色材を「Ｃ．Ｉ．ピグメントイエロー７４」にて構成する。そして、マゼンタインクの色材を「Ｃ．Ｉ．ピグメントバイオレット１９」にて構成する。
【００３２】
また、上述してきたインクセットを使用して、マゼンタインクとイエローインクとシアンインクとにより混色部分を形成するインクジェット記録方法およびインクジェット記録方法を実現するためのインクジェット記録装置としても本発明が成立することは言うまでもない。
【００３３】
さらに、本発明は、前記インクセットを用いて画像を形成する記録方法、前記インクセットにおけるマゼンタインクとイエローインクとシアンインクとにより混色部分を形成するインクジェット記録方法、前記記録方法を実現するための記録装置、前記インクセットを備えたインクジェット記録装置、前記インクセットを用いて画像を形成する記録システム、前記インクセットを用いて画像が形成されてなる記録物を、それぞれ提供する。
【図面の簡単な説明】
【００３４】
【図１】第１図は、インクセットの色再現性を評価するために、濃マゼンタインク（Ｍ１とＭ２）による記録物のＣ＊とＬ＊との関係を示すグラフである。
【図２】第２図は、インクセットの色再現性を評価するために、淡マゼンタインク（Ｌｍ１とＬｍ２）による記録物のＣ＊とＬ＊との関係を示すグラフである。
【図３】第３図は、第1図及び第２図の濃淡両マゼンタインクによる記録物のＣ＊とＬ＊との関係を併せて示すグラフである。
【図４】第４図は、印刷装置を構成するシステムの概略ハードウェア構成を示す図である。
【図５】第５図は、プリンタの概略ハードウェア構成を示す図である。
【図６】第６図は、コンピュータにて実現される印刷装置の主な制御系の概略構成図である。
【図７】第７図は、印刷処理のフローチャートである。
【図８】第８図は、画像を印刷する際の動作を示す動作概念図である。
【図９】第９図は、人間の目における色の見え方を説明する説明図である。
【図１０】第１０図は、ＣＭＹインクの分光反射率を示す図である。
【図１１】第１１図は、インク組成を示した図である。
【図１２】第１２図は、Ｌ*＝７０付近の色再現域を示した図である。
【図１３】第１３図は、Ｌ*＝５０付近の色再現域を示した図である。
【図１４】第１４図は、色変換処理の処理内容を示したフローチャートである。
【発明を実施するための形態】
【００３５】
以下、本発明について、その好ましい実施形態に基づき説明する。
【００３６】
（実施形態Ａ）
〔インクセット〕
実施形態Ａのインクセットは、前記の通り、特定のマゼンタインク（Ｍ）、特定のイエローインク（Ｙ）、及び特定のシアンインク（Ｃ）の三種のインク（ＹＭＣインク）を必須構成要素として具備するものである。
【００３７】
本実施形態Ａに用いられるマゼンタインク（Ｍ）は、その色材濃度０．０１重量％以下のインク希釈水溶液の紫外可視透過スペクトルから（例えば、Ｄ６５光源で視野角２度の条件で）算出される、ＣＩＥ（Commission Internationale d'Eclairage；国際照明委員会）で規定のＸＹＺ表示系におけるＹ値が５５である場合に、同Ｚ値が８３以下である。本発明の効果を向上し得る点、特にメタメリズムの解消性が大きい点で、同Ｚ値が８０以下のものが好ましく、７８以下のものが更に好ましい。
【００３８】
ここで、前記Ｚ値は、例えば、日立製作所社製のＵ３３００等を用いて、スキャンスピード６００ｎｍ／ｍｉｎ、測定波長範囲３８０〜８００ｎｍ、スリット幅２．０ｎｍの条件で透過率測定し、Ｄ６５光源、視野角２度において算出することにより得ることができる（後述の淡マゼンタインクでも同様）。
【００３９】
また、前記マゼンタインクは、その重量１０００倍希釈水溶液のＣＩＥで規定のＬ*ａ*ｂ*表示系におけるＬ*値が７０以下である。本発明の効果を向上し得る点、特に発色性向上、メタメリズム解消性大及びＬ*７０〜８０の画像のドット表現による粒状性の目立ち低減の点で、同Ｌ*値が５０〜７０のものが好ましく、６０〜７０のものが更に好ましい。
【００４０】
ここで、前記Ｌ*値は、例えば、日立製作所社製のＵ３３００等を用いて、スキャンスピード６００ｎｍ／ｍｉｎ、測定波長範囲３８０〜８００ｎｍ、スリット幅２．０ｎｍの条件で透過率測定し、Ｄ６５光源、視野角２度において算出することにより得ることができる（以下、その他のインクでも同様）。
【００４１】
本実施形態Ａに用いられるイエローインク（Ｙ）は、その重量１０００倍希釈水溶液のＣＩＥで規定のＬ*ａ*ｂ*表示系におけるＬ*値が９５以下である。特に、本発明の効果を向上し得る点、特に色再現性の点で、同Ｌ*値が７０〜９５のものが好ましく、８５〜９５のものが更に好ましい。
【００４２】
本実施形態Ａに用いられるシアンインク（Ｃ）は、その重量１０００倍希釈水溶液のＣＩＥで規定のＬ*ａ*ｂ*表示系におけるＬ*値が７０以下である。特に、本発明の効果を向上し得る点、特に発色性向上、メタメリズム解消性大及びＬ*７０〜８０の画像のドット表現による粒状性の目立ち低減の点で、同Ｌ*値が５０〜７０のものが好ましく、６０〜７０のものが更に好ましい。
【００４３】
本実施形態Ａのインクセットが備えるM、Y、Cの各インクに含まれる色材（着色剤）としては、記録物の画像堅牢性に優れる等の観点から顔料が好ましい。また、顔料としては、無機顔料及び有機顔料を使用することができ、それぞれ単独又は複数種混合して用いることができる。前記無機顔料としては、例えば、酸化チタン及び酸化鉄の他に、コンタクト法、ファーネス法、サーマル法等の公知の方法によって製造されたカーボンブラック等が使用できる。また、前記有機顔料としては、アゾ顔料（アゾレーキ、不溶性アゾ顔料、縮合アゾ顔料、キレートアゾ顔料等を含む）、多環式顔料（例えば、フタロシアニン顔料、ペリレン顔料、ペリノン顔料、アントラキノン顔料、キナクリドン顔料、ジオキサジン顔料、チオインジゴ顔料イソインドリノン顔料、キノフラロン顔料等）、染料キレート（例えば、塩基性染料型キレート、酸性染料型キレート等）、ニトロ顔料、ニトロソ顔料、アニリンブラック等が使用できる。
【００４４】
具体的には、以下に説明するように、各色インクに応じて所望の顔料が用いられる。
【００４５】
マゼンタインクの顔料としては、当該マゼンタインクが所定のＺ値及び所定のＬ*値を有する限り特に制限されず、例えば、Ｃ．Ｉ．ピグメントレッド５，７，１２，４８（Ｃａ）,４８（Ｍｎ），５７（Ｃａ）,５７：１，１１２，１２２，１２３，１６８，１８４，２０２，２０７，２０９；Ｃ．Ｉ．ピグメントヴァイオレット１９等の１種又は２種以上が挙げられる。中でも、Ｃ．Ｉ．ピグメントヴァイオレット１９が、メタメリズムと粒状性の一層低減された高品質な画像を得ることができるため好ましい。
【００４６】
また、イエローインクの顔料としては、当該イエローインクが所定のＬ*値を有する限り特に制限されず、例えば、Ｃ．Ｉ．ピグメントイエロー１，２，３，１２，１３，１４，１６，１７，７３，７４，７５，８３，９３，９５，９７，９８，１０９，１１０，１１４，１２８，１２９，１３８，１３９，１４７，１５０，１５１，１５４，１５５，１８０，１８５等の１種又は２種以上が挙げられる。
【００４７】
また、シアンインクの顔料としては、当該シアンインクが所定のＬ*値を有する限り特に制限されず、例えば、Ｃ．Ｉ．ピグメントブルー１，２，３，１５：３，１５：４，１５：３４，１６，２２，６０；Ｃ．Ｉ．バットブルー４，６０等の１種又は２種以上が挙げられる。
【００４８】
本実施形態Ａのインクセットは、特に、マゼンタインクの顔料がＣ．Ｉ．ピグメントヴァイオレット１９であり、イエローインクの顔料がＣ．Ｉ．ピグメントイエロー７４であり、シアンインクの顔料がＣ．Ｉ．ピグメントブルー１５：３であるＹＭＣインクの組合わせが、混合したときに、より一層平滑な可視吸収スペクトルが得られるため好ましい。
【００４９】
顔料の含有量は、発色性及び目詰まり防止性の向上の点で、Ｙ，Ｍ，Ｃの各インク中に３重量％以上、１０重量％以下であることが好ましい。特に好ましい顔料の含有量は、特に高解像度（７２０×７２０ｄｐｉ）の画像のドット表現による粒状性の目立ちを低減させる点で、マゼンタインク中においては３〜７重量％、イエローインク注においては３〜７重量％、シアンインク中においては３〜７重量％である。
【００５０】
本実施形態Ａのインクセットは、前述した各インク、即ち、マゼンタ、イエロー及びシアンの各インクを少なくとも備えるものであるが、更に、重量１０００倍希釈水溶液のＣＩＥで規定のＬ*ａ*ｂ*表示系におけるＬ*値が７０を超える淡マゼンタインク（Ｌｍ）を備えることが、特に低解像度（３６０×３６０ｄｐｉ程度）の画像のドット表現による粒状性の目立ちを低減させる点で好ましい。
【００５１】
淡マゼンタインクに係る前記Ｌ*値は、更に、７０超９０以下、特に８０〜９０の範囲内にあることが上記効果を一層向上し得る点で好ましい。
【００５２】
淡マゼンタインクは、所定の前記Ｌ*値を有することに加えて、特にメタメリズムの解消性を向上させる点で、その色材濃度０．０１重量％以下のインク希釈水溶液の紫外可視透過スペクトルから算出される、ＣＩＥで規定のＸＹＺ表示系におけるＹ値が５５である場合に、同Ｚ値が８３以下、特に８０以下、とりわけ７８以下であるものが好ましい。
【００５３】
また、淡マゼンタインクの色材としては、当該淡マゼンタインクが所定のＬ*値を有する限り特に制限されず、例えば、前述したマゼンタインク（Ｍ）に用いられる顔料として例示されるものの１種又は２種以上が挙げられる。
【００５４】
また、淡マゼンタインクにおける顔料の含有量は、該淡マゼンタインク中に３重量％未満、特に１重量％以上３重量％未満であることが好ましい。
【００５５】
本実施形態Ａのインクセットは、更に、重量１０００倍希釈水溶液のＣＩＥで規定のＬ*ａ*ｂ*表示系におけるＬ*値が７０を超える淡シアンインク（Ｌｃ）を備えることが、特に低解像度の画像のドット表現による粒状性の目立ちを低減させる点で好ましい。
【００５６】
淡シアンインクに係る前記Ｌ*値は、更に、７０超９０以下、特に８０〜９０の範囲内にあることが上記効果を一層向上し得る点で好ましい。
【００５７】
淡シアンインクの色材としては、当該淡シアンインクが所定のＬ*値を有する限り特に制限されず、例えば、前述したシアンインク（Ｃ）に用いられる顔料として例示されるものの１種又は２種以上が挙げられる。
【００５８】
淡シアンインクにおける顔料の含有量は、該マゼンタインク中に３重量％未満、特に０．５〜２．５重量％であることが好ましい。
【００５９】
本実施形態Ａのインクセットは、更に、重量１０００倍希釈水溶液のＣＩＥで規定のＬ*ａ*ｂ*表示系におけるＬ*値が５０以上８０以下、ａ*値が３５以上８５以下、ｂ*値が−５以上５５以下にあるインク（Ａ）を備えることが、マゼンタインクとイエローインクの２色を混合して画像を形成する場合よりも、低明度且つ高彩度な色も再現できるので色再現範囲の更に広い画像を得ることができる点で好ましい。
【００６０】
インク（Ａ）に係る前記Ｌ*値は、さらに６５〜８０の範囲内にあることが上記効果を一層向上し得る点で好ましい。特にＬ*７０〜８０の画像のドット表現による粒状性の目立ち低減の点で、インク（Ａ）に係る前記Ｌ*値は、６５〜７５の範囲内が好ましい。
【００６１】
インク（Ａ）は、前記のＬ*、ａ*、ｂ*値を有するように、その色材種及び含有量が適宜選定される。
【００６２】
インク（Ａ）の色材としては、例えば、Ｃ．Ｉ．ピグメントオレンジ５，４３及び６２並びにＣ．Ｉ．ピグメントレッド１７，４９：２，１１２，１４９，１７７，１７８，１８８，２５５及び２６４等の１種又は２種以上が挙げられる。
【００６３】
また、インク（Ａ）における色材の含有量は、該インク（Ａ）中に１．５〜５．５重量％、特に２．０〜３．０重量％であることが好ましい。
【００６４】
本実施形態Ａのインクセットは、更に、重量１０００倍希釈水溶液のＣＩＥで規定のＬ*ａ*ｂ*表示系におけるＬ*値が２０〜６０、ａ*値が５０〜９０、ｂ*値が−９０〜―５０の範囲内にあるインク（Ｂ）を備えることが、マゼンタインクとシアンインクの２色を混合して画像を形成する場合よりも、低明度且つ高彩度な色も再現できるので色再現範囲の更に広い画像を得ることができる点で好ましい。
【００６５】
インク（Ｂ）に係る前記Ｌ*値は、更に、３０〜５０の範囲内にあることが上記効果を一層向上し得る点で好ましい。特にＬ*７０〜８０の画像のドット表現による粒状性の目立ち低減の点で、インク（Ｂ）に係る前記Ｌ*値は、４０〜５０の範囲内が好ましい。
【００６６】
インク（Ｂ）は、前記のＬ*、ａ*、ｂ*値を有するように、その色材種及び含有量が適宜選定される。
【００６７】
インク（Ｂ）の色材としては、例えば、Ｃ．Ｉ．ピグメントブルー６０並びにＣ．Ｉ．ピグメントヴァイオレット３，１９，２３，３２，３６及び３８等の１種又は２種以上が挙げられる。
【００６８】
また、インク（Ｂ）における顔料の含有量は、該インク（Ｂ）中に１．０〜７．０重量％、特に１．５〜３．０重量％であることが好ましい。
【００６９】
本実施形態Ａのインクセットは、更に、必要に応じてブラックインク（Ｋ）を備えることもできる。
【００７０】
ブラックインクとしては、その色材として、例えば、ファーネスブラック、ランプブラック、アセチレンブラック、チャネルブラック等のカーボンブラック（Ｃ．Ｉ．ピグメントブラック７）類、酸化鉄顔料等の無機顔料；アニリンブラック（Ｃ．Ｉ．ピグメントブラック１）等の有機顔料等を含むものが挙げられる。これらの顔料の中でも、特にカーボンブラックを用いることが好ましく、好ましいカーボンブラックの例として、三菱化学製のNo.2300, No.900, MCF88, No.33, No.40, No.45, No.52, MA7, MA8, MA100, No.2200B等、コロンビア社製の Raven5750, Raven5250, Raven5000, Raven3500, Raven1255, Raven700等、キャボット社製の Regal 400R, Regal 1660R, Mogul L, Monarch 700, Monarch 800, Monarch 880, Monarch 900, Monarch 1000, Monarch 1100, Monarch 1300, Monarch 1400 等、テグッサ社製の Color Black FW1, Color Black FW2, Color Black FW2V, Color Black FW18, Color Black FW200, Color Black S150, Color Black S160, Color Black S170, Printex 35, Printex U, Printex V, Printex 140U, Special Black 6, Special Black 5, Special Black 4A, Special Black 4等が挙げられる。
ブラックインク中における顔料の含有量は、好ましくは０．１〜１０．０重量％、更に好ましくは１．０〜８．０重量％である。
【００７１】
さらに、本実施形態Ａのインクセットは、前記のインク以外にも、例えば、淡ブラックインク、透明インク、白インク等の他のインクを１種又は２種以上で備えていてもよい。
【００７２】
本実施形態Ａのインクセットが備える各インクは、色材として顔料を使用するとともに、該顔料を分散するための分散剤を含有するものが好ましい。分散剤としては、この種の顔料インクにおけるものと同様のものを特に制限なく用いることができ、例えば、カチオン性分散剤、アニオン性分散剤、ノニオン性分散剤や界面活性剤等が挙げられる。アニオン性分散剤の例としては、ポリアクリル酸、ポリメタクリル酸、アクリル酸−アクリロニトリル共重合体、酢酸ビニル−アクリル酸エステル共重合体、アクリル酸−アクリル酸アルキルエステル共重合体、スチレン−アクリル酸共重合体、スチレン−メタクリル酸共重合体、スチレン−アクリル酸−アクリル酸アルキルエステル共重合体、スチレン−メタクリル酸−アクリル酸アルキルエステル共重合体、スチレン−α−メチルスチレン−アクリル酸共重合体、スチレン−α−メチルスチレン−アクリル酸−アクリル酸アルキルエステル共重合体、スチレン−マレイン酸共重合体、ビニルナフタレン−マレイン酸共重合体、酢酸ビニル−エチレン共重合体、酢酸ビニル−脂肪酸ビニルエチレン共重合体、酢酸ビニル−マレイン酸エステル共重合体、酢酸ビニル−クロトン酸共重合体、酢酸ビニル−アクリル酸共重合体等が挙げられる。また、アニオン性界面活性剤の例としては、ドデシルベンゼンスルホン酸ナトリウム、ラウリル酸ナトリウム、ポリオキシエチレンアルキルエーテルサルフェートのアンモニウム塩等が挙げられ、ノニオン性界面活性剤の例としては、ポリオキシエチレンアルキルエーテル、ポリオキシエチレンアルキルエステル、ポリオキシエチレンソルビタン脂肪酸エステル、ポリオキシエチレンアルキルフェニルエーテル、ポリオキシエチレンアルキルアミン、ポリオキシエチレンアルキルアミド等が挙げられ、これらの１種又は２種以上が用いられる。特に、顔料の分散安定性を高める観点から、スチレン−（メタ）アクリル酸共重合体を用いることが好ましい。
【００７３】
前記分散剤は、前記各インク中において、前記顔料の重量を基準として、固形分換算で、通常１４０重量％以下で含まれる。
【００７４】
特に、マゼンタインク、イエローインク、シアンインク、淡マゼンタインク、淡シアンインク、インク（Ａ）、インク（Ｂ）等のインクにおいては、前記分散剤は、前記顔料の重量を基準として、固形分換算で好ましくは１０〜１４０重量％、更に好ましくは１０〜１００重量％、更に一層好ましくは２０〜４０重量％含まれる。
【００７５】
また、各インク量に対する分散剤の含有量は、固形分換算で好ましくは０．１〜１０重量％、更に好ましくは０．３〜６重量％である。
【００７６】
また、本実施形態Ａのインクセットが備える各インクは、インクジェット記録用に用いた場合に、インクの乾燥を防いでインクジェットプリンタのヘッドでの目詰まりを防止する観点から、高沸点有機溶媒を含むものが好ましい。高沸点有機溶媒としては、例えば、エチレングリコール、ジエチレングリコール、トリエチレングリコール、ポリエチレングリコール、ポリプロピレングリコール、プロピレングリコール、ブチレングリコール、１，２，６−ヘキサントリオール、チオグリコール、ヘキシレングリコール、グリセリン、トリメチロールエタン、トリメチロールプロパン等の多価アルコール類；エチレングリコールモノエチルエーテル、エチレングリコールモノブチルエーテル、ジエチレングリコールモノメチルエーテル、ジエチレングリコールモノエチルエーテル、ジエチレングリコールモノブチルエーテル、トリエチレングリコールモノメチルエーテル、トリエチレングリコールモノエチルエーテル、トリエチレングリコールモノブチルエーテル等の多価アルコールのアルキルエーテル類；尿素、２−ピロリドン、Ｎ−メチル−２−ピロリドン、１，３−ジメチル−２−イミダゾリジノン、トリエタノールアミン等の有機アルカリ、糖アルコール等の糖類等が挙げられ、これらの１種又は２種以上が用いられる。特に、グリセリンとともに、トリエタノールアミン等の有機アルカリを添加することが、目詰まり防止の向上と、色材の分散性を安定させ、記録画像の光沢を向上させるため好ましい。
【００７７】
前記高沸点有機溶媒は、前記各インク中、好ましくは０．１〜３０重量％、更に好ましくは０．５〜２０重量％含有される。
【００７８】
また、これらの高沸点有機溶媒のうちトリエタノールアミンは、インクのｐＨ調整剤及び分散安定剤としての機能をも有するものであり、その機能を良好に発揮する点で、該トリエタノールアミンを各インク中において０．１〜１０重量％の範囲内で使用することが好ましい。
【００７９】
また、本実施形態Ａのインクセットが備える各インクは、記録媒体への濡れ性を高めてインクの浸透性を高める観点から、浸透促進剤を含有させることができる。浸透促進剤としては、例えば、メタノール、エタノール、ｉｓｏ−プロピルアルコール等のアルコール類；エチレングリコールモノメチルエーテル、ジエチレングリコールモノエチルエーテル、ジエチレングリコールモノブチルエーテル、トリエチレングリコールモノブチルエーテル、プロピレングリコールモノブチルエーテル、ジプロピレングリコールモノブチルエーテル等の多価アルコールの低級アルキルエーテル；１，２−ペンタンジオール、１，２−ヘキサンジオール等のジオール等が挙げられ、これらの１種又は２種以上が用いられる。特に、ジエチレングリコールモノブチルエーテル、トリエチレングリコールモノブチルエーテル又は１，２−ヘキサンジオールを用いることが好ましい。
【００８０】
前記浸透促進剤は、前記インク中、好ましくは１〜２０重量％、更に好ましくは１〜１０重量％含有される。
【００８１】
また、本実施形態Ａのインクセットが備える各インクは、前記浸透促進剤と同様に、記録媒体への濡れ性を高めてインクの浸透性を高める観点から、アニオン性界面活性剤、ノニオン性界面活性剤、カチオン性界面活性剤、両性界面活性剤等の各種界面活性剤を用いることもでき、特に、アセチレングリコール系化合物やシリコーン系化合物を用いることが好ましい。該アセチレングリコール系化合物としては、市販されているものを用いることができ、例えば、オルフィンＹ、サーフィノール８２，４４０，４６５，４８５，ＳＴＧ，Ｅ１０１０（何れも商品名、エア・プロダクツ・アンド・ケミカルズ社製）等が挙げられ、これらの１種又は２種以上が用いられる。特に、Ｅ１０１０、サーフィノール４６５を用いることが好ましい。また、該シリコーン系化合物としては、市販品としてＢＹＫ３４８（ビックケミージャパン製）等のポリシロキサン系化合物を用いることができる。該アセチレングリコール系化合物及び／又は該シリコーン系化合物は、前記インク中、好ましくは０．０１〜５重量％、更に好ましくは０．１〜１．０重量％、特に好ましくは０．１〜０．５重量％含有される。
【００８２】
また、本実施形態Ａのインクセットが備える各インクは、インクの乾燥時間を短縮する観点から、低沸点有機溶媒を含むことができる。該低沸点有機溶媒としては、例えば、メタノール、エタノール、ｎ−プロピルアルコール、ｉｓｏ−プロプルアルコール、ｎ−ブタノール、ｓｅｃ−ブタノール、ｔｅｒｔ−ブタノール、ｉｓｏ−ブタノール、ｎ−ペンタノール等が挙げられ、これらの１種又は２種以上が用いられる。特に、一価アルコールが好ましい。
【００８３】
本実施形態Ａのインクセットが備える各インクは、前述した顔料、分散剤、高沸点有機溶媒、浸透促進剤、アセチレングリコール系化合物及び／又はシリコーン系化合物等の成分を含有し、通常、バランスとして水を含有するものである。水は、イオン交換水、限外濾過水、逆浸透水、蒸留水等の純水又は超純水を用いることが好ましい。特に、これらの水を、紫外線照射又は過酸化水素添加等により滅菌処理した水は、長期間に亘ってカビやバクテリアの発生が防止されるので好ましい。
【００８４】
本実施形態Ａのインクセットが備える各インクには、更に必要に応じて、水溶性ロジン類等の定着剤、安息香酸ナトリウム等の防黴剤・防腐剤、アロハネート類等の酸化防止剤・紫外線吸収剤、キレート剤、酸素吸収剤、ｐＨ調整剤等の添加剤を含有させることができ、これらの１種又は２種以上が用いられる。
【００８５】
本実施形態Ａのインクセットが備える各インクは、従来公知の装置、例えば、ボールミル、サンドミル、アトライター、バスケットミル、ロールミル等を使用して、従来の顔料インクと同様に調製することができる。調製に際しては、メンブレンフィルターやメッシュフィルター等を用いて粗大粒子を除去することが好ましい。
【００８６】
本実施形態Ａのインクセットは、その用途に特に制限はないが、ノズルからインクの液滴を吐出させ、該液滴を記録媒体に付着させて文字や図形等の画像を形成する記録方法であるインクジェット記録方法に用いられることが好ましく、特にオンデマンド型のインクジェット記録方法に用いられることが好ましい。オンデマンド型のインクジェット記録方法としては、例えば、プリンターヘッドに配設された圧電素子を用いて記録を行う圧電素子記録方法、プリンターヘッドに配設された発熱抵抗素子のヒーター等による熱エネルギーを用いて記録を行う熱ジェット記録方法等が挙げられ、何れのインクジェット記録方法にも好適に使用できる。
【００８７】
また、本実施形態Ａのインクセットは、前記のようにインクジェット記録方法に用いた場合に、インクジェット記録用インクセットとして信頼性が高いものであり、特に、インクセット中の各インクを、インクジェットプリンタのノズルの目詰り等を起こさない程度の顔料濃度とすることにより、色再現性が広いにもかかわらず、インクジェット記録用インクセットとして信頼性が更に高いものとなる。
【００８８】
本実施形態Ａのインクセットは、画像を形成するための記録媒体として、インクジェット記録方法等において通常用いられる記録媒体に制限なく適用できるが、塗工層を有するメディアや普通紙（被記録面に繊維が露呈している記録媒体）等に好適に適用される。特に、本実施形態Ａのインクセットを、塗工層を有するメディアに適用すれば、画像を形成した際のドット表現による粒状性の目立ちの抑制を顕著に得ることができる。
【００８９】
本明細書において、「塗工層を有するメディア」とは、前述したインクセットを用いて画像を形成する面（被記録面）が少なくとも塗工層で被覆されているものの全てを意味する。この塗工層を有するメディアは、通常、８５度光沢度が１２０以下のものが用いられる。ここで、８５度光沢度は、日本電色工業株式会社製の「ＰＧ１Ｍ」等を用いて測定される。尚、測定に際しては、標準光沢板の８５度光沢度が１００を示すように予め測定装置を調整しておく。
【００９０】
塗工層を有するメディアとしては、８５度光沢度が７０〜１２０である鏡面調メディア、例えば、１ｍ以上離れたところから蛍光灯を当てた場合に該蛍光灯の写像の輪郭が目視で確認できるような樹脂コート層を有するメディア等が挙げられ、その代表的な一例として、８５度光沢度が８１であるセイコーエプソン社製の「ＰＧＰＰ（Premium Glossy Photo Paper）」が挙げられる。
【００９１】
また、塗工層を有するメディアの別の例としては、８５度光沢度が１０〜７０であるセミグロス調メディアや、８５度光沢度が１０以下であるマット調メディア等が挙げられる。
【００９２】
また、本実施形態Ａのインクセットは、Ｌ版等の比較的小さなサイズのメディア（好ましくは塗工層を有するメディア）に対して低解像度で記録しても、ドット表現による粒状性を極めて抑制できる。このため、本実施形態Ａのインクセットは、Ｌ版等の比較的小さなサイズのメディアに対して特に有用である。
【００９３】
〔記録方法〕
次に、本発明の記録方法について説明する。
本発明は、前述したインクセットを用いて画像を形成する記録方法、即ち前述した所定のＺ値及びＬ*値を有するマゼンタインク（Ｍ）、前述した所定のＬ*値を有するイエローインク（Ｙ）、及び前述した所定のＬ*値を有するシアンインク（Ｃ）を少なくとも備えるインクセットを用いて画像を形成する実施形態の方法を提供でき、特に、前述した実施形態のインクセットを用いる記録方法が好適である。尚、本実施形態の記録方法は、前記インクセットを用いる点以外については、通常のインクジェット記録方法等と同様にして実施される。
【００９４】
本実施形態の記録方法としては、特に、複数色の前記インクの液滴をそれぞれ吐出させ、記録媒体上に、ＹＭＣのうち１色（単色）を形成する場合には、その色に対応するインクにより画像を形成し、２次色以上の混色部分（ＹＭＣインク単独では形成できない色）を形成する場合には、ＹＭＣインクのうち少なくとも２種により、該混色部分を形成するインクジェット記録方法を好適に提供するものである。また、ＹＭＣインクのうち少なくとも２種と、Ｌｍインク、Ｌｃインク、インク（Ａ）、及び／又はインク（Ｂ）により、該混色部分を形成するインクジェット記録方法によれば、色再現性の一層向上した画像を得ることができる。更にこれらに加えてブラックインク（Ｋ）により該混色部分を形成するインクジェット記録方法も提供することができる。
【００９５】
本実施形態の記録方法においては、Ｄｕｔｙ１００％のインク重量が、７〜１３mg／inch2となるように画像を形成することが好ましい。
【００９６】
また、混合色は、Ｄｕｔｙ１２０％のインク重量が、８〜１６mg／inch2となるように画像を形成することが好ましい。
【００９７】
尚、本明細書において、「Ｄｕｔｙ」とは、下記式で定義され、算出される値Ｄの単位を示すものである。
【００９８】
Ｄ＝〔実印字ドット数／（縦解像度×横解像度）〕×１００
また、Ｄｕｔｙ１００％とは、画素に対する単色の最大インク重量を意味する。
【００９９】
〔記録システム〕
本発明は、前述したインクセットを用いて画像を形成する実施形態の記録システムを提供でき、特に、前述した実施形態のインクセットを用いるインクジェットプリンタ等の記録装置その他の記録システムが好適である。
【０１００】
〔記録物〕
本発明は、前述したインクセットを用いて画像が形成されてなる実施形態の記録物を提供でき、特に、前述した実施形態のインクセットを用いたものが好適である。
【０１０１】
（実施形態Ｂ）
実施形態Ｂのインクセットは、前記の通り、特定のイエローインク（Ｙ）、特定のマゼンタインク（Ｍ）、及び特定のシアンインク（Ｃ）の三種のインク（ＹＭＣインク）を必須構成要素として具備するものである。
【０１０２】
前記インクセットは、イエローインク中の顔料がＣ．Ｉ．ピグメントイエロー７４であり、マゼンタインク中の顔料がＣ．Ｉ．ピグメントヴァイオレット１９であり、シアンインク中の顔料がＣ．Ｉ．ピグメントブルー１５：３であるＹＭＣの組み合わせによって、メタメリズムの低減された高品質な画像を得ることができる。
【０１０３】
前記インク中の顔料の含有量は、発色性と高解像度での粒状性の許容レベルの点で、Ｙ、Ｍ、Ｃの各インク中に３重量％以上であることが好ましい。特に好ましい顔料の含有量は、イエローインク中においては４〜７重量％、マゼンタインク中においては４〜７重量％、シアンインク中においては３〜６重量％である。
【０１０４】
また前記インクセット中の顔料含有量は、より改善された色相を有する画像を得ることができる点で、シアンインク中の前記シアン顔料の含有量が、イエローインク及びマゼンタインク中の前記イエロー顔料及びマゼンタ顔料のそれぞれの含有量よりも少ないものが好ましい。
【０１０５】
本実施形態Ｂのインクセットは、前述した各インク、即ち、イエロー、マゼンタ及びシアンの各インクを備えるものであるが、更に、低解像度における粒状性の改善の点で、淡マゼンタインク（Ｌｍ）を備えることが好ましい。
【０１０６】
淡マゼンタインクの色材としては、低解像度における粒状性とメタメリズムの低減の点で、Ｃ．Ｉ．ピグメントヴァイオレット１９が好ましい。
【０１０７】
また淡マゼンタインク中の顔料の含有量は、３重量％未満、特に０．５〜２重量％であることが好ましい。
【０１０８】
本実施形態Ｂのインクセットは、更に、淡シアンインク（Ｌｃ）を備えることが、低解像度の粒状性の改善の点で好ましい。
【０１０９】
淡シアンインクの色材としては、低解像度における粒状性とメタメリズムの低減の点で、Ｃ．Ｉ．ピグメントブルー１５：３が好ましい。
【０１１０】
また淡シアンインク中の顔料の含有量は、３重量％未満、特に０．５〜２重量％であることが好ましい。
【０１１１】
さらに、本実施形態Ｂのインクセットは、少なくとも２種以上、好ましくは３種以上の顔料濃度の異なるブラックインクを備えることが、モノクロ画像の高品質化と、明度の低い部分の階調性の改善、グレーバランスが安定してばらつきが減少するという点で好ましい。
【０１１２】
前記顔料濃度の異なるブラックインクは、カーボンブラック濃度１．５重量％以上の高濃度ブラックインク、０．４重量％以上１．５重量％未満の中濃度ブラックインク、及び０．０１重量％以上０．４重量％未満の低濃度ブラックインクの３つのグループに分けたときに、異なるグループから均等に選ばれることが好ましい。
【０１１３】
ブラックインクに含有されるカーボンブラックとしては、例えば、コンタクト法、ファーネスト法、又はサーマル法などの公知の方法によって製造されたカーボンブラックを使用することができる。具体的には、前述した実施形態Ａのインクセットで好ましく用いられるカーボンブラックの例として挙げたものと同様のもの、即ち、三菱化学製のNo.2300等をはじめとする種々のカーボンブラックを使用することができる。
【０１１４】
同じインクセットにおいて、各ブラックインクが含有するカーボンブラックは、それぞれ同じであることも異なることもできる。
【０１１５】
さらに、本実施形態Ｂのインクセットは、前記のインク以外にも、透明インク、白インク等の他のインクを１種又は２種以上備えていても良い。
【０１１６】
本実施形態Ｂのインクセットが備える各インクは、色材としての顔料を使用するとともに、該顔料を分散するための分散剤を含有するものが好ましい。分散剤の種類及び含有量としては、前記実施形態Ａで用いられるものと同様である。
【０１１７】
特に、本実施形態Ｂのインクにおいては、前記分散剤は、前記顔料の重量を基準にして、固形分換算で好ましくは２０〜８０重量％、更に好ましくは２５〜６０重量％含まれる。
【０１１８】
また、本実施形態Ｂのインクセットが備える各インクは、実施形態Ａと同様の理由で、高沸点有機溶剤を含むものが好ましく、該高沸点有機溶剤の種類及び含有量は、前記実施形態Ａで用いられるものと同様である。
【０１１９】
また、本実施形態Ｂのインクセットが備える各インクは、実施形態Ａと同様の理由で、浸透促進剤、各種界面活性剤、低沸点有機溶媒、水、その他の添加剤等を用いることができ、これらの種類及び含有量は、前記実施形態Ａで用いられるものと同様である。
【０１２０】
特に、界面活性剤としてのアセチレングリコール系化合物としては、例えば、オルフィンＥ１０１０、ＳＴＧ、Ｙ（何れも商品名、日信化学社製）、サーフィノール８２、１０４、４４０、４６５、４８５（何れも商品名、Air Products and Chemicals Inc.製）等が挙げられ、これらの１種又は２種以上が用いられる。特にＥ１０１０、サーフィノール４６５を用いることが好ましい。また、該シリコーン系化合物としては、市販品として下記の一般式（１）で表される化合物等を用いることができる。
【０１２１】
【化１】
0005382631.tif 000002
【０１２２】
上記式中、Ｒ1〜Ｒ7は、独立して、Ｃ1-6アルキル基、好ましくはメチル基を表し、ｊ、ｋ、ｇは独立して１以上の整数を表し、好ましくは１〜５、より好ましくは１〜４、さらに好ましくは１又は２である。ＥＯはエチレンオキシ基を表し、ＰＯはプロピレンオキシ基を表す。ｐ及びｑは０以上の整数を表し、好ましくは１〜５であるが、但しｐ＋ｑは１以上の整数を表し、好ましくは２〜４である。ＥＯ及びＰＯは［  ］内においてその順序は問わず、ランダムであってもブロックであってもよい。
【０１２３】
本実施形態Ｂの好ましい態様によれば、式（Ｉ）の化合物として、ｊ＝ｋ＝ｇ＝１〜３を満足するものが好ましく、より好ましくは１又は２であるものが好ましい。
【０１２４】
また、本実施形態Ｂの別の好ましい形態によれば、式（Ｉ）の化合物として、Ｒ1〜Ｒ7が全てメチル基を表し、ｊ＝ｋ＝ｇ＝１であり、ｐが１以上の整数、好ましくは１〜５であり、ｑが０を表すものが好ましい。
【０１２５】
一般式（１）で表される化合物は市販されており、それらを利用することが可能である。例えば、ビックケミー・ジャパン（株）のシリコーン系界面活性剤ＢＹＫ−３４５、ＢＹＫ−３４６、ＢＹＫ−３４７、ＢＹＫ−３４８等が好適である。
【０１２６】
該アセチレングリコール系化合物及び／又は、該シリコーン系化合物は、前記インク中、好ましくは０．０１〜５重量％、更に好ましくは０．１〜１．０重量％含有される。
【０１２７】
さらに本実施形態Ｂに係るインクには、ポリマー微粒子（樹脂エマルジョン）を含有させることもできる。尚、「エマルジョン」とは、分散媒が水であり、分散質がポリマー微粒子である該ポリマー微粒子の水系分散液をいう。
【０１２８】
本実施形態Ｂに係るインクには光沢性向上及び記録画像の安定性向上の観点から、（i）スルホン酸基含有重合体（ゾル型樹脂）、（ii）変性ポリプロピレンエマルジョン、（iii）アルカリ可溶型エマルジョンの３種のエマルジョンを含有する。
【０１２９】
（i）樹脂エマルジョン１
前記スルホン酸基含有重合体は、ジエン系スルホン酸基含有重合体及び／又は非ジエン系スルホン酸基含有重合体であることが好ましい。
【０１３０】
前記スルホン酸基含有重合体は、以下のモノマーを単独又は共重合して得た重合体又は共重合体をスルホン化処理して得たもの（特開平１１−２１７５２５号公報を参照）、または、スルホン化されたモノマーを単独又は共重合して得た重合体であり、ジエン系モノマーを必須成分とするジエン系スルホン酸基含有重合体とジエンモノマーを必須成分としない非ジエン系スルホン酸基含有重合体とがある。
【０１３１】
前記ジエン系スルホン酸基含有重合体を得るために使用されるモノマーとしては、ジエン系モノマーと、ジエン系モノマーと併用できる他のモノマーとがある。
【０１３２】
ジエン系モノマーとしては、炭素数が４〜１０のジエン系化合物で、例えば、１，３−ブタジエン、１，２−ブタジエン、１，３−ペンタジエン、１，２−ペンタジエン、２，３−ペンタジエン、イソプレン、１，２−ヘキサジエン、１，３−ヘキサジエン、１，４−ヘキサジエン、１，５−ヘキサジエン、２，３−ヘキサジエン、２，４−ヘキサジエン、２，３−ジメチル−１，３−ブタジエン、２−エチル−１，３−ブタジエン、１，２−ヘプタジエン、１，３−ヘプタジエン、１，４−ヘプタジエン、１，５−ヘプタジエン、１，６−ヘプタジエン、２，３−ヘプタジエン、２，５−ヘプタジエン、３，４−ヘプタジエン、３，５−ヘプタジエン、シクロヘプタジエン等を挙げることができる。これらのジエン系モノマーは１種または２種以上を併用して用いることができる。
【０１３３】
ジエン系モノマーと併用できる他のモノマーとしては、例えば、スチレン、α−メチルスチレン、ｏ−メチルスチレン、ｐ−メチルスチレン、ｍ−メチルスチレン、ビニルナフタレンなどの芳香族モノマー、（メタ）アクリル酸メチル、（メタ）アクリル酸エチル、（メタ）アクリル酸ブチルなどの（メタ）アクリル酸アルキルエステル、（メタ）アクリル酸、クロトン酸、マレイン酸、イタコン酸等のモノ或いはジカルボン酸またはジカルボン酸の無水物、（メタ）アクリロニトリルなどのビニルシアン化合物、塩化ビニル、塩化ビニリデン、ビニルメチルエチルケトン、酢酸ビニル、（メタ）アクリルアミド、（メタ）アクリル酸グリシジルなどの不飽和化合物が挙げられる。これらの他のモノマーは１種または２種以上を併用して用いることができる。これらの他のモノマーを併用する場合には、ジエン系モノマーの使用量は、好ましくは０．５重量％以上、より好ましくは１重量％以上、更に好ましくは５重量％以上である。
【０１３４】
上記のジエン系モノマー又はジエン系モノマーと併用できる他のモノマーとを共重合して得られるジエン系共重合体は、ランダム共重合体、ブロック共重合体を含め如何なる共重合体であっても良い。
【０１３５】
好ましい重合体としては、例えば、イソプレン単独重合体、ブタジエン単独重合体、イソプレン−スチレンランダム共重合体、イソプレン−スチレンブロック共重合体、スチレン−イソプレン−スチレン三元ブロック共重合体、ブタジエン−スチレンランダム共重合体、ブタジエン−スチレンブロック共重合体、スチレン−ブタジエン−スチレンブロック共重合体、スチレン−ブタジエン−スチレン三元ブロック共重合体、エチレン−プロピレン−ジエン三元ブロック共重合体等が挙げられる。より好ましい共重合体としては、例えば、イソプレン−スチレンブロック共重合体、スチレン−イソプレン−スチレン三元ブロック共重合体、ブタジエン−スチレンブロック共重合体、スチレン−ブタジエン−スチレンブロック共重合体、スチレン−ブタジエン−スチレン三元ブロック共重合体等が挙げられる。
【０１３６】
本実施形態Ｂで使用されるジエン系スルホン酸基含有重合体は、上記のジエン系重合体及び／又はその前駆モノマーに基づく残存二重結合の一部又は全部を水添して得られる重合体を、公知のスルホン化方法、例えば、日本化学会編集、新実験化学講座（１４巻ＩＩＩ．１７７３頁）又は特開平２−２２７４０３号公報等に記載された方法によってスルホン化されたものであってもよい。
【０１３７】
スルホン化剤としては、無水硫酸、硫酸、クロルスルホン酸、発煙硫酸、亜硫酸水素塩（Ｌｉ塩，Ｎａ塩，Ｋ塩，Ｒｂ塩，Ｃｓ塩等）等が挙げられる。スルホン化剤の量は、上記重合体１モルに対して、好ましくは、無水硫酸換算で０．００５〜１．５モル、より好ましくは、０．０１〜１．０モルである。
【０１３８】
前記ジエン系スルホン酸基含有重合体は、次に、上記のようにしてスルホン化された生成物に水及び／又は塩基性化合物を作用させて得られた状態で使用されるのが好ましい。塩基性化合物としては、アルカリ金属の水酸化物、アルカリ金属のアルコキシド、アルカリ金属の炭酸塩、アンモニア水、有機金属化合物、アミン類などが挙げられる。塩基性化合物は、１種または２種以上を併用して用いることができる。塩基性化合物の使用量は、使用したスルホン化剤１モルに対して、２モル以下、好ましくは、１．３モル以下である。
【０１３９】
非ジエン系スルホン酸基含有重合体を得るために使用されるモノマーとしては、例えば、アリルスルホン酸、ビニルスルホン酸、又はイソブチレンと三酸化イオウとを反応させて得られるメタクリルスルホン酸等のビニルモノマー、あるいはｐ−スチレンスルホン酸ナトリウム等のスチレン系単量体（例えば、東ソ（株）製、スピロマー）、あるいは一般式ＣＨ2＝Ｃ（ＣＨ3）−ＣＯＯ（ＡＯ）nＳＯ3Ｎａ（Ａ：低級アルキレン基）で表わされるメタクリル酸エステル系単量体（例えば、三洋化成（株）製、エレミノール RS-３０）のようなスルホニル基を有するモノマー、及び前記モノマーのナトリウム塩、カリウム塩、リチウム塩等が挙げられる。
【０１４０】
非ジエン系スルホン酸基含有重合体は、上記スルホン酸基を有するモノマーにスルホン酸基を含有しないモノマーを共重合させることによっても得られる。
【０１４１】
共重合可能な他のモノマーとしては、スチレン、エチルビニルベンゼン、α−メチルスチレン、フルオロスチレン、ビニルピリン等の芳香族モノビニル化合物、ブチルアクリレート、２−エチルヘキシルアクリレート、β−メタクリロイルオキシエチルハイドロジエンフタレート、Ｎ，Ｎ'−ジメチルアミノエチルアクリレート等のアクリル酸エステルモノマー、２−エチルヘキシルメタクリレート、メトキシジエチレングリコールメタクリレート、メトキシポリエチレングリコールメタクリレート、メチルメタクリレート、エチルメタクリレート、ブチルメタクリレート、Ｎ，Ｎ'−ジメチルアミノエチルメタクリレート、グリシジルメタクリレート等のメタクリル酸エステルモノマー、アクリロニトリル、メタクリロニトリル等のシアン化ビニル化合物、シリコン変性モノマー、マクロモノマー等を挙げることができる。更に、ブタジエン、イソプレンなどの共役二重結合化合物や酢酸ビニル等のビニルエステル化合物、４−メチル−１−ペンテン、その他のα−オレフィン化合物が挙げられる。共重合可能なモノマーのうちでは、スチレン、メチルメタクリレート、アクリロニトリルが好ましい。共重合可能なモノマーの使用量は、重合性モノマーの通常１〜９３重量％、好ましくは、５〜８０重量％である。
【０１４２】
非ジエン系スルホン酸基含有重合体は、上記のスルホン酸基含有モノマー又は、スルホン酸基含有モノマーと共重合可能な他のモノマーとを、例えば、水あるいは有機溶媒などの重合用溶媒の中で、ラジカル重合開始剤、連鎖移動剤等を使用してラジカル重合する。
【０１４３】
上記の非ジエン系モノマーを共重合して得られる非ジエン系スルホン酸基含有重合体は、ランダム共重合体、ブロック共重合体を含め如何なる共重合体であっても良い。非ジエン系スルホン酸基含有重合体としては、特に、アクリル系スルホン酸基含有重合体が好ましい。
【０１４４】
前記ポリマー微粒子は、光沢性向上及び記録画像の安定性向上の観点からは、酸価が１００以上であることが好ましい。
【０１４５】
前記ポリマー微粒子は、光沢性向上及び記録画像の安定性向上の観点からは、重量平均分子量（Ｍｗ）が８０００以上、２万以下であり、ガラス転移温度（Ｔｇ；ＪＩＳ  Ｋ６９００に従い測定）が５℃以上、５０℃以下であることが好ましい。
【０１４６】
前記ポリマー微粒子の最低造膜温度（ＭＦＴ）は、光沢性向上及び記録画像の安定性向上の観点からは、２０℃以下であることが好ましい。
【０１４７】
前記ポリマー微粒子の粒子径は７０nm以下であることが好ましい。より好ましくは、２０ｎｍ以上、７０ｎｍ以下である。ポリマー微粒子径がこの範囲内であると、水中においてポリマー微粒子がエマルジョンを形成し易くなり、安定性の高いインクが得られ、高品位な記録画像が得られる。
【０１４８】
（ii）樹脂エマルジョン２
前記変性ポリプロピレンエマルジョンは、光沢性向上及び記録画像の安定性向上の観点からは、重量平均分子量（Ｍｗ）が１０００以上、５００００以下のポリプロピレンを不飽和カルボン酸又はその無水物で変性させた後、これを塩基性化合物及び乳化剤の存在下で水中に分散させて得たものであることが好ましい。
【０１４９】
前記不飽和カルボン酸は、マレイン酸及び／又は無水マレイン酸であることが好ましい。
【０１５０】
本実施形態Ｂに用いることのできる変性ポリプロピレンエマルジョンとしては、低分子量ポリプロピレンを、加熱反応又は有機過酸化物を用いた公知の方法等で変性して得られたものが挙げられる。例えば、不活性ガス雰囲気中、低分子量ポリプロピレンを芳香族系溶剤又は塩素系溶剤の存在下で、あるいは、パーオキシド類ラジカル発生触媒の存在下で、加熱溶解し、不飽和カルボン酸又はその無水物をグラフトさせて変性して得られる。
【０１５１】
変性ポリプロピレンエマルジョンとしては、例えばＡＱＵＡＣＥＲ５９３（ビッグケミー・ジャパン社商品名）等が使用可能である。
【０１５２】
（iii）樹脂エマルジョン３
前記アルカリ可溶性エマルジョンは、光沢性向上及び記録画像の安定性向上の観点からは、アクリル樹脂がインク中においてコロイド分散して形成されるエマルジョンであることが好ましい。
【０１５３】
アクリル樹脂としては、エチレン性不飽和カルボン酸単量体及びこれと共重合可能なその他の単量体をアルコール性水酸基含有水溶性高分子化合物又は共重合性界面活性剤の存在下で重合して得られる共重合体であることが好ましい。
【０１５４】
前記エチレン性不飽和カルボン酸単量体としては、アクリル酸、メタクリル酸等のエチレン性不飽和モノカルボン酸単量体；イタコン酸、マレイン酸、フマル酸、ブテントリカルボン酸等のエチレン性不飽和多価カルボン酸単量体；フマル酸モノブチル、マレイン酸モノブチル、マレイン酸モノ−２−ヒドロキシプロピル等のエチレン性不飽和多価カルボン酸の部分エステル単量体；無水マレイン酸、無水シストラコン酸等の多価カルボン酸無水物等を挙げることができる。
【０１５５】
前記エチレン性不飽和カルボン酸単量体と共重合可能なその他の単量体としては、スチレン、α−メチルスチレン、ビニルトルエン、クロロスチレンなどの芳香族ビニル単量体；（メタ）アクリル酸メチル、（メタ）アクリル酸エチル、（メタ）アクリル酸プロピル、（メタ）アクリル酸ｎ−アミル、（メタ）アクリル酸イソアミル、（メタ）アクリル酸ヘキシル、（メタ）アクリル酸エチルヘキシル、（メタ）アクリル酸オクチル、（メタ）アクリル酸ヒドロキシエチル、（メタ）アクリル酸ヒドロキシプロピル、（メタ）アクリル酸グリシジル等の（メタ）アクリル酸エステル単量体；（メタ）アクリロニトリル等のシアノ基含有エチレン性不飽和単量体；アリルグリシジルエーテル等のエチレン性不飽和グリシジルエーテル単量体；（メタ）アクリルアミド、Ｎ−メチロール（メタ）アクリルアミド、Ｎ−ブトキシメチル（メタ）アクリルアミド等のエチレン性不飽和アミド単量体；１，３−ブタジエン、イソプレン、２，３−ジメチル−１，３−ブタジエン、１，３−ペンタジエン等の共役ジエン単量体；酢酸ビニル等のカルボン酸ビニルエステル単量体などが挙げられる。
【０１５６】
前記アルコール性水酸基含有水溶性高分子化合物としては、水溶性高分子化合物のうち、分子量１０００当たりアルコール性水酸基を５〜２５個含有しているものが好ましく、例えば、ポリビニルアルコールやその各種変性物等のビニルアルコール系重合体；酢酸ビニルとアクリル酸、メタクリル酸又は無水マレイン酸との共重合体の鹸化物；アルキルセルロース、ヒドロキシアルキルセルロース、アルキルヒドロキシアルキルセルロース等のセルロース誘導体；アルキル澱粉、カルボキシメチル澱粉、等の澱粉誘導体；アラビアゴム、トラガントゴム；ポリアルキレングリコール等を挙げることができる。
【０１５７】
前記共重合性界面活性剤としては、分子中に１個以上の重合可能なビニル基を有する界面活性剤であり、例えば、プロペニル−２−エチルヘキシルスルホコハク酸エステルナトリウム、（メタ）アクリル酸ポリオキシエチレン硫酸エステル、ポリオキシエチレンアルキルプロペニルエーテル硫酸エステルアンモニウム塩、（メタ）アクリル酸ポリオキシエチレンエステル燐酸エステル等のアニオン性重合性界面活性剤；ポリオキシエチレンアルキルベンゼンエーテル（メタ）アクリル酸エステル、ポリオキシエチレンアルキルエーテル（メタ）アクリル酸エステル等のアニオン性重合性界面活性剤を挙げることができる。
【０１５８】
前記アルカリ可溶性エマルジョンのアルカリ可溶性樹脂の重量平均分子量（Ｍｗ）は、光沢性向上及び記録画像の安定性向上の観点からは、好ましくは８０００以上、２００００以下であり、より好ましくは９０００以上、１００００以下である。
【０１５９】
前記アルカリ可溶性エマルジョンのアルカリ可溶性樹脂の酸価は、光沢性向上及び記録画像の安定性向上の観点からは、好ましくは４０ｍｇＫＯＨ／Ｇ以下である。
【０１６０】
当該アルカリ可溶性樹脂は、光沢性向上及び記録画像の安定性向上の観点からは、アルカリ金属水酸化物やアルカリ土類金属水酸化物等の無機塩基によってｐＨが８〜１１（より好ましくはｐＨが９〜１０）に調整した後、インク中にコロイド分散してエマルジョンを形成させることが好ましい。
【０１６１】
前記ポリマー微粒子の含有量は、光沢性向上及び記録画像の安定性向上の観点からは、各インク中０．０５重量％以上、１０．０重量％以下であることが好ましい。より好ましくは０．１重量％以上、５．０重量％以下であり、さらに好ましくは０．１重量％以上、２．０重量％以下である。なお、ここでいうポリマー微粒子の重量は、固形分換算量である。
【０１６２】
ポリマー微粒子は一種添加してもよく、あるいは、これらのうち二種以上を混合して添加してもよい。混合して添加する場合には、これらの合計含有量がインク中０．０５重量％以上、１０．０重量％以下が好ましく、より好ましくは０．１重量％以上、５．０重量％以下（さらに好ましくは０．１重量％以上、２．０重量％以下）である。
【０１６３】
本実施形態Ｂのインクセットが備える各インクは、従来公知の装置、例えば、ボールミル、サンドミル、アトライター、バスケットミル、ロールミル等を使用して、従来の顔料インクと同様に調整することができる。調製に際しては、メンブレンフィルターやメッシュフィルター等を用いて粗大粒子を除去することが好ましい。
【０１６４】
本実施形態Ｂのインクセットは、ノズルからインクの液滴を吐出させ、該液滴を記録媒体に付着させて文字及び／又は画像を形成する記録方法であるインクジェット記録方法に用いられることが好ましく、特にオンデマインド型のインクジェット記録方法に用いられることが好ましい。オンデマインド型のインクジェット記録方法としては、例えば、プリンターヘッドに配設された圧電素子を用いて記録を行う圧電素子記録方法、プリンターヘッドに配設された発熱抵抗素子のヒーター等による熱エネルギーを用いて記録を行う熱ジェット記録方法などが挙げられ、いずれのインクジェット記録方法にも好適に使用できる。
【０１６５】
本発明は、前述した実施形態Ｂのインクセットを備えた記録装置を特に制限なく提供でき、好ましくは前記のようなインクジェット記録方式の記録装置である。
【０１６６】
本実施形態Ｂのインクセットは、イエロー、マゼンタ及びシアンの減法混色の３原色のインク以外に、淡マゼンタインク、淡シアンインクと、顔料濃度の異なる２種以上のブラックインクを備えているので、色再現範囲が広く、ドット表現による粒状性が良好になり、さらに特定の顔料種を用いることでメタメリズムを低減することができる。さらにモノクロもカラーも高画質で安定して出力でき、温度などの出力環境の条件に左右されにくくなり、その結果グレーバランスの安定性が得られる。
【０１６７】
インクジェットプリンタはいつでもどこでも同じ出力が得られるように設計されているが、インクという液体を使用している関係上、インクの粘度を変化させる温度などの外部環境の変化の影響を受ける可能性がある。圧力でヘッドからインクを吐出させるインクジェットプリンタでは、インクの粘度が変わると吐出量も変化するためである。この影響を小さくするため、ヘッド駆動は出力時の温度補正機能を備えているが、現実には微小な影響を受けている可能性がある。また、温度以外にも、湿度や記録媒体（インクジェットメディア）などの影響も受け、微妙な色変化の要因になる。
【０１６８】
本実施形態Ｂにおいては、無彩色であるブラックをなるべく多く出力させ、薄いブラックを画像の中に出力させることで、出力される色が環境によってばらつくのを抑えることができる。
【０１６９】
（実施形態Ｃ及びＤ）
ここでは、下記の順序に従って本実施形態Ｃ及びＤについて説明する。
（１）実施形態Ｃ及びＤにかかるインクセットを適用する印刷システムの構成：
（２）印刷処理：
（３）画像の印刷：
（４）光源依存性（メタメリズム）低減：
（５）まとめ：
【０１７０】
（１）実施形態Ｃ及びＤにかかるインクセットを適用する印刷システムの構成：
第４図は、本実施形態Ｃ及びＤにかかるインクセットを適用する印刷システムの概略ハードウェア構成を示している。また、第５図は、プリンタの概略ハードウェア構成を示しており、第６図はコンピュータにて実現される印刷装置の主な制御系の概略構成図を示している。図において、コンピュータ１０は、演算処理の中枢をなすＣＰＵ１１を備えており、このＣＰＵ１１はシステムバス１２を介してＢＩＯＳなどの記載されたＲＯＭ１３やＲＡＭ１４にアクセス可能となっている。
【０１７１】
また、システムバス１２には、外部記憶装置としてのハードディスクドライブ（ＨＤＤ）１５とフレキシブルディスクドライブ１６とＣＤ−ＲＯＭドライブ１７とが接続されており、ＨＤＤ１５に記憶されたＯＳ２０やアプリケーションプログラム（ＡＰＬ）２５等がＲＡＭ１４に転送され、ＣＰＵ１１はＲＯＭ１３とＲＡＭ１４に適宜アクセスしてソフトウェアを実行する。すなわち、ＲＡＭ１４を一時的なワークエリアとして種々のプログラムを実行する。
【０１７２】
コンピュータ１０にはシリアル通信用Ｉ／Ｏ１９ａを介してキーボード３１やマウス３２等の操作用入力機器が接続されており、図示しないビデオボードを介して表示用のディスプレイ１８も接続されている。さらに、プリンタ４０とはパラレル通信用Ｉ／Ｏ１９ｂを介して接続が可能である。尚、本コンピュータ１０の構成は簡略化して説明しているが、パーソナルコンピュータとして一般的な構成を有するものを採用することができる。むろん、本実施形態Ｃ及びＤが適用されるコンピュータはパーソナルコンピュータに限定されるものではない。この実施形態はいわゆるデスクトップ型コンピュータであるが、ノート型であるとか、モバイル対応のものであっても良い。また、コンピュータ１０とプリンタ４０の接続インタフェースも上述のものに限る必要はなくシリアルインタフェースやＳＣＳＩ，ＵＳＢ接続など種々の接続態様を採用可能であるし、今後開発されるいかなる接続態様であっても同様である。
【０１７３】
この例では各プログラムの類はＨＤＤ１５に記憶されているが、記録媒体はこれに限定されるものではない。例えば、フレキシブルディスク１６ａであるとか、ＣＤ−ＲＯＭ１７ａであってもよい。これらの記録媒体に記録されたプログラムはフレキシブルディスクドライブ１６やＣＤ−ＲＯＭドライブ１７を介してコンピュータ１０にて読み込まれ、ＨＤＤ１５にインストールされる。そして、ＨＤＤ１５を介してＲＡＭ１４上に読み込まれてコンピュータを制御することになる。また、記録媒体はこれに限らず、光磁気ディスクなどであってもよい。また、半導体デバイスとしてフラッシュカードなどの不揮発性メモリなどを利用することも可能であるし、モデムや通信回線を介して外部のファイルサーバにアクセスしてダウンロードする場合には通信回線が伝送媒体となって本実施形態Ｃ及びＤが利用される。
【０１７４】
一方、第５図に示すように、プリンタ４０内部に設けられたバス４０ａには、ＣＰＵ４１、ＲＯＭ４２、ＲＡＭ４３、ＡＳＩＣ４４、コントロールＩＣ４５、パラレル通信用Ｉ／Ｏ４６、イメージデータや駆動信号などを送信するためのインターフェイス（Ｉ／Ｆ）４７、等が接続されている。そして、ＣＰＵ４１が、ＲＡＭ４３をワークエリアとして利用しながらＲＯＭ４２に書き込まれたプログラムに従って各部を制御する。ＡＳＩＣ４４は図示しない印刷ヘッドを駆動するためにカスタマイズされたＩＣであり、ＣＰＵ４１と所定の信号を送受信しつつ印刷ヘッド駆動のための処理を行う。また、ヘッド駆動部４９に対して印加電圧データを出力する。
【０１７５】
ヘッド駆動部４９は、専用ＩＣと駆動用トランジスタ等からなる回路である。同ヘッド駆動部４９は、ＡＳＩＣ４４から入力される印加電圧データに基づいて印刷ヘッドに内蔵されたピエゾ素子への印加電圧パターンを生成する。印刷ヘッドには、本実施形態Ｃ及びＤにかかるインクセットとして、６色の顔料系インクが充填されたインクカートリッジ４８ａ〜４８ｆを搭載可能なカートリッジホルダ４８とインク別のチューブで接続されており、各インクの供給を受けるようになっている。
【０１７６】
そして、チューブから吐出口まで連通するインク室でピエゾ素子が駆動されることにより、インクを吐出する。なお、本実施形態においては汎用的なＣＭＹＫインクとＲＶインクとが使用される構成を採用している。また、本実施形態Ｃ及びＤによる効果は顔料系インクの方が顕著に現れるが、染料系インクであっても良い。
【０１７７】
印刷ヘッドのインク吐出面には、６色のインクのそれぞれを吐出する６組のノズル列が印刷ヘッドの主走査方向に並ぶように形成され、ノズル列のそれぞれは複数のノズル（例えば、４８個）が副走査方向に一定の間隔で配置されている。
【０１７８】
カートリッジホルダ４８はインク供給針を備えており、同インク供給針がインクカートリッジ４８ａ〜４８ｆに設けられた図示しないインク供給口と接触してインクの供給経路を形成することにより、インクカートリッジ内のインクがチューブを介して印刷ヘッドに供給される。コントロールＩＣ４５は、各インクカートリッジ４８ａ〜４８ｆに搭載された不揮発性メモリであるカートリッジメモリを制御するために搭載されたＩＣである。インクカートリッジがカートリッジホルダ４８に装着されると、カートリッジメモリはコントロールＩＣ４５と電気的に接続されるようになっている。ＣＰＵ４１は、コントロールＩＣ４５と所定の信号を送受信し、カートリッジメモリに記録されたインクの色や残量の情報の読み出しや、インク残量の情報の更新等を行う。
【０１７９】
パラレル通信用Ｉ／Ｏ４６はコンピュータ１０のパラレル通信用Ｉ／Ｏ１９ｂと接続されており、プリンタ４０はパラレル通信用Ｉ／Ｏ４６を介してコンピュータ１０から送信されるデータ、例えばＣＭＹＫＲＶのドット形成密度を指定したデータやページ記述言語等からなる印刷ジョブを受信する。また、コンピュータ１０から各種要求を受信したとき、通信Ｉ／ＯはコントロールＩＣ４５からのインクの色や装着状態を示す情報をコンピュータ１０に出力する。Ｉ／Ｆ４７には、キャリッジ機構４７ａと紙送り機構４７ｂとが接続されている。紙送り機構４７ｂは、紙送りモータや紙送りローラなどからなり、印刷用紙などの印刷記録媒体を順次送り出して副走査を行う。キャリッジ機構４７ａは、印刷ヘッドを搭載するキャリッジと、このキャリッジをタイミングベルトなどを介して走行させるキャリッジモータなどからなり、印刷ヘッドを主走査させる。副走査方向に複数のノズルが設けられた印刷ヘッドにおいては、ビット列からなるヘッドデータに基づいてヘッド駆動部４９が出力する駆動信号にてピエゾ素子を駆動し、各ノズルからドット単位でインク滴を吐出させる。
【０１８０】
このプリンタ４０はコンピュータ１０にインストールされたプリンタドライバに制御されて印刷を実行する。第６図に示すように本実施形態にかかるコンピュータ１０では、プリンタドライバ（ＰＲＴＤＲＶ）２１と入力機器ドライバ（ＤＲＶ）２２とディスプレイドライバ（ＤＲＶ）２３とがＯＳ２０に組み込まれている。ディスプレイＤＲＶ２３はディスプレイ１８における画像データ等の表示を制御するドライバであり、入力機器ＤＲＶ２２はシリアル通信用Ｉ／Ｏ１９ａを介して入力される上記キーボード３１やマウス３２からのコード信号を受信して所定の入力操作を受け付けるドライバである。ＡＰＬ２５は、カラー画像のレタッチ等を実行可能なアプリケーションプログラムであり、利用者は当該ＡＰＬ２５の実行下において上記操作用入力機器を操作して当該カラー画像をプリンタ４０にて印刷させることができる。すなわち、ＡＰＬ２５は利用者の指示によりＨＤＤ１５に記録された画像データ１５ａをＲＡＭ１４に読み出して、ディスプレイＤＲＶ２３を介して当該画像データ１５ａに基づく画像をディスプレイ１８上に表示させる。利用者が上記入力機器を操作するとその操作内容が入力機器ＤＲＶ２２を介して取得されて内容が解釈されるようになっており、ＡＰＬ２５はその操作内容に応じて印刷指示やレタッチなど種々の処理を行う。
【０１８１】
ＡＰＬ２５にて印刷指示がなされると上記ＰＲＴＤＲＶ２１が駆動され、ＰＲＴＤＲＶ２１はディスプレイＤＲＶ２３にデータを送出して印刷に必要な情報を入力させるための図示しないＵＩを表示する。利用者は当該図示しないＵＩにて印刷部数やページ数等種々のパラメータを設定可能であり、ＰＲＴＤＲＶ２１が入力機器ＤＲＶ２２を介してこれらのパラメータを受け付ける。ＰＲＴＤＲＶ２１がこれらのパラメータを受け付けると、後述するＬＵＴ１５ｂを参照してｓＲＧＢにて色を指定した上記画像データ１５ａをＣＭＹＫＲＶの各色データに色変換しつつ印刷データを作成し、上記プリンタ４０に印刷データを送出することによって印刷を実行する。
【０１８２】
（２）印刷処理：
本実施形態において、上記ＰＲＴＤＲＶ２１は、ＬＵＴ１５ｂを使用して色変換を行いつつ、プリンタ４０に印刷を実行させる。このＰＲＴＤＲＶ２１は印刷を実行するために第６図に示す画像データ取得モジュール２１ａと色変換モジュール２１ｂとハーフトーン処理モジュール２１ｃと印刷データ生成モジュール２１ｄとを備えている。ＰＲＴＤＲＶ２１は利用者が上記ＡＰＬ２５にて印刷実行を指示すると、第７図に示すフローチャートに従って印刷処理を実行する。印刷処理が開始されるとステップＳ１００において上記画像データ取得モジュール２１ａは上記ＲＡＭ１４に格納された画像データ１５ａを取得する。
【０１８３】
すると、ステップＳ１０５にて画像データ取得モジュール２１ａは上記色変換モジュール２１ｂを起動する。色変換モジュール２１ｂは、ＲＧＢ階調値をＣＭＹＫＲＶ階調値に変換するモジュールであり、当該色変換モジュール２１ｂは同ステップＳ１０５にて上記画像データ１５ａの各ドットデータをＣＭＹＫＲＶのドットデータに変換する。色変換モジュール２１ｂが色変換を行ってＣＭＹＫＲＶの階調データを生成すると、ステップＳ１１０にて同色変換モジュール２１ｂによって上記ハーフトーン処理モジュール２１ｃが起動され、当該ＣＭＹＫＲＶの階調データが上記ハーフトーン処理モジュール２１ｃに受け渡される。
【０１８４】
ハーフトーン処理モジュール２１ｃは、各ドットのＣＭＹＫＲＶ階調値を変換してインク滴の記録密度で表現するためのハーフトーン処理を行うモジュールであり、当該ハーフトーン処理モジュール２１ｃは同ステップＳ１１０にて変換後の記録密度でインクを付着させるためのヘッド駆動データを生成する。印刷データ生成モジュール２１ｄは、かかるヘッド駆動データを受け取って、ステップＳ１１５にてプリンタ４０で使用される順番に並べ替える。すなわち、プリンタ４０においてはインク吐出デバイスとして図示しない吐出ノズルアレイが搭載されており、当該ノズルアレイでは副走査方向に複数の吐出ノズルが並設されるため、副走査方向に数ドット分離れたデータが同時に使用される。
【０１８５】
そこで、印刷データ生成モジュール２１ｄは主走査方向に並ぶデータのうち同時に使用されるべきものがプリンタ４０にて同時にバッファリングされるように順番に並べ替えるラスタライズを行う。このラスタライズの後、画像の解像度などの所定の情報を付加して印刷データを生成し、印刷データ生成モジュール２１ｄはステップＳ１２０にて上記パラレル通信用Ｉ／Ｏ１９ｂを介してプリンタ４０に出力する。プリンタ４０においては当該印刷データに基づいて上記ディスプレイ１８に表示された画像を印刷する。このプリンタ４０においては、上述のようにＣＭＹＫＲＶ階調値データに基づいてＣＭＹＫＲＶの各色インクを印刷媒体に付着させる。以上の処理を全ラスタについて実行する（ステップＳ１２５）。
【０１８６】
ここで、上述したＬＵＴ１５ｂは、ｓＲＧＢデータとＣＭＹＫＲＶデータとを対応させたテーブルであり、ステップＳ１０５においては、これらの参照点に基づいて補間演算を行うことによって任意のＲＧＢ階調値とＣＭＹＫＲＶ階調値とを対応づけているが、補間演算の手法としては公知の種々の技術が適用可能である。例えば、線形補間演算やスプライン補間演算等を採用可能である。また、ＬＵＴ１５ｂに備えられた参照点を補間演算によってより多数の参照点に展開し、当該展開された参照点をＲＡＭ１４にバッファリングするとともに当該ＲＡＭ１４内の参照点を参照してさらに補間演算を実行するように構成すること等も可能である。むろん、色変換テーブルを使用して色変換を行う構成の他、予め変換マトリックスを定義するプロファイル等の色変換を行っても良い。
【０１８７】
（４）画像の印刷：
次に、上記構成において画像を印刷する際の動作を第８図に示す動作概念図に基づいて説明する。同図において、ディスプレイ１８の表示画面は、上述したＡＰＬ２５の実行画面を示しており、ＡＰＬ２５で画像データ１５ａを読み出すと当該画像データ１５ａがＲＡＭ１４に格納され、ディスプレイＤＲＶ２３の処理によって画像データ１５ａに基づく画像Ａがディスプレイ１８上に表示される。本実施形態Ｃ及びＤによる効果は特に低彩度の略無彩色で顕著に現れることから、背景が暗く略無彩色を多く含む画像Ａを例にして説明する。ＡＰＬ２５においてはディスプレイ１８に表示した画像Ａに対して種々のレタッチ等を実行可能であるとともに当該画像Ａの印刷実行指示を行うことが可能である。同図の実行画面はＨＤＤ１５に格納されている画像データ１５ａを読み出して印刷実行指示を行う状態の画面であり、マウス３２の操作によってファイルメニュー内の印刷タブを選択することによって印刷実行指示を行うことができる。
【０１８８】
画像Ａに含まれる略無彩色は、可視光の全波長についての分光反射率が略一定であることが理想であるが、略無彩色における色味の変化は人間の目に視認されやすく、分光反射率に一定ではない波長領域が存在すると、光源が変化して特定の波長のエネルギーが強くなったときに反射光のエネルギー変化がより際だって特定の色味を帯びることがある（いわゆる、メタメリズム）。しかし、ＣＭＹインクの分光反射率の組み合わせを適宜調整すると、略無彩色の分光反射率が可視光の全波長に渡ってより一定、すなわち、略平坦に近づけることができるので、光源変化の影響を受けにくくなる。
【０１８９】
本実施形態においては、ＬＵＴ１５ｂによってｓＲＧＢデータをＣＭＹＫＲＶデータに変換し、プリンタ４０にＣＭＹＫＲＶインクを充填したインクカートリッジ４８ａ〜４８ｆを搭載している。そして、ＣＹインクの分光反射率の変化に対して、特有の性質を有する分光反射率を備える後述するＭインクをインクカートリッジに搭載することによって、プリンタ４０において印刷を行って得られた画像Ｂを光源Ｃ（室内灯），光源Ｄ（太陽光）のいずれの下で視認したとしても光源による色の変化が少なく、略無彩色に色味が生じることはない効果を奏するようにした。
【０１９０】
（５）光源依存性（メタメリズム）低減：
以下、本実施形態にかかる構成によって色の光源依存性が低減する仕組みを説明する。まず、人間の目における色の見え方を説明する。第９図は人間の目における色の見え方を説明する説明図である。人間の目は光の波長によって色の差異を識別するので、人間の目に入射する光の中にどの波長の光がどれぐらい含まれているかを規定すると共に、どの波長の光に対して人間の目がどのように反応するかを規定することによって色の見え方を規定することができる。
【０１９１】
印刷物から人間の目に入射する光の波長は光源に含まれる波長の分布すなわち光源の分光分布Ｌ（λ）と印刷物からの反射光に含まれる波長の分布すなわち印刷物の分光反射率Ｒ（λ）とに規定される。人間の目が光の波長にどのように反応するかは等色関数ｘ（λ），ｙ（λ），ｚ（λ）で規定される。ここで、ｘ（λ）は赤色成分の感度、ｙ（λ）は緑色成分の感度、ｚ（λ）は青色成分の感度を示している。尚各等色関数には通常その文字の上に「横線」を付してエックスバーなどと表現するが、本明細書では簡単のために「横線」を省略して示す。また、本実施形態におけるプリンタ４０の様なインクジェットプリンタにおいて、分光反射率Ｒ（λ）は印刷用紙が露出する部分における印刷用紙の分光反射率とインクの分光反射率とを重畳（面積比を係数とした線形結合）して生成される。
これらの式において上記λは光の波長である。
【０１９２】
色の見え方は上記光源の分光分布Ｌ（λ）と分光反射率Ｒ（λ）と等色関数ｘ（λ），ｙ（λ），ｚ（λ）とを乗じて波長で積分することによって三刺激値ＸＹＺとして計算される。すなわち、下記式（１）にて三刺激値ＸＹＺが計算される。
【０１９３】
【数１】
0005382631.tif 000003
【０１９４】
人間の目において色の見え方はこの三刺激値ＸＹＺによって規定される。すなわち、三刺激値ＸＹＺの値の組み合わせによって色が一義的に決定する。この三刺激値を規定する要因のうち、上記等色関数ｘ（λ），ｙ（λ），ｚ（λ）は人間の目の特性の平均値であって人為的に変更不可能であり、上記光源の分光分布Ｌ（λ）は光源の変化によって当然に変動する。光源依存性を低減する本実施形態Ｃ及びＤは、この光源の分光分布Ｌ（λ）が変動したときの対策を行うものである。三刺激値を規定する要因のうち、上記分光反射率Ｒ（λ）の大部分はインクの分光反射率が担っているので、インクの量やインクの色数を変更することによって人為的に変更可能である。そこで、本実施形態Ｃ及びＤはこの分光反射率Ｒ（λ）を好ましい分布にするために、ＣＹインクの分光反射率の特性に対して、特有の性質を有するＭインクを採用している。
【０１９５】
以下、かかるＭインクを採用することによって光源依存性を低減する仕組みを説明する。本実施形態Ｃ及びＤによる効果が最も顕著に現れる無彩色を例として説明する。第１０図は、本実施形態において使用するＣＭＹインク（Ｃインク：○にて連結される折れ線、Ｍインク：▲にて連結される折れ線、Ｙインク：△にて連結される折れ線）の分光反射率、および、このＣＭＹインクを混合させることによって形成される無彩色Ｇｒａｙ（◆にて連結される折れ線）の分光反射率を示している。同図において縦軸が分光反射率（％）であり、横軸が波長（ｎｍ）である。このＣＹインクの分光反射率は、従来のプリンタと同様の特性を備えるものである。同図に示すようにＣインクの分光反射率は、波長４００ｎｍから波長の増大とともに上昇し、波長４５０ｎｍ〜５００ｎｍ程度ではほぼ８５％で推移し、波長５００ｎｍ〜６００ｎｍで波長の増大とともに下降し、波長６００ｎｍ〜７００ｎｍでは２０％〜３０％の間で推移する。
【０１９６】
Ｙインクの分光反射率は、波長４５０ｎｍ程度から波長の増大とともに急激に上昇し、波長５００ｎｍ〜７００ｎｍではほぼ８５％で推移する。ここで、Ｃインクの分光反射率とＹインクの分光反射率とは、波長５００ｎｍ〜５５０ｎｍの中間より波長５００ｎｍの方向に偏った波長にて交わっている。そして、Ｍインクの分光反射率は、波長４００ｎｍから波長の増大とともに一旦上昇し、波長４００ｎｍ〜４５０ｎｍの中間にて増大するとともに下降し、波長５５０ｎｍ〜５５０ｎｍにて下方に凸形状を形成し、波長５５０ｎｍを超えた波長から増大するとともに上昇し、波長６００ｎｍ以上ではほぼ８０％にて推移する。これらのＣＭＹインクにて略無彩色を作成する場合には、これらのＣＭＹインクの総てを印刷用紙に吐出する。
【０１９７】
ここで、上述した本実施形態にかかるＭインクの分光反射率の形状の特徴点を挙げる。
実施形態Ｃの特徴点：
（１）少なくともＹインクの分光反射率と、Ｃインクの分光反射率とが交差する波長にて分光反射率が０．４以下となる特性を有する。
（２）少なくともＣＹインクの分光反射率が交差する波長から波長５５０ｎｍの範囲にて分光反射率が０．４以下となる波長領域を形成する特性を有する。
実施形態Ｄの特徴点：
（１）ＣＹインクの分光分布が交差する波長にて、同波長におけるＣＹインクの分光反射率より０．４以下となる分光反射率を形成する特性を有する。
（２）少なくともＣＹインクの分光反射率が交差する波長から波長５５０ｎｍの範囲にて分光反射率がＹインクの分光反射率より０．４以下となる分光反射率を形成する特性を有する。
【０１９８】
第１０図のＧｒａｙは、このような分光反射率を形成するＣＭＹインクの総てを印刷用紙に吐出した場合の重畳された分光反射率Ｒ（λ）を示している。無彩色の分光反射率Ｒ（λ）は全波長に渡って一定、すなわち、第１０図のＧｒａｙが横軸に平行な直線に近い程理想的である。本実施形態においては、上述した分光反射率を備えるＭインクを採用することによって、無彩色の分光反射率Ｒ（λ）の凹凸を減少させ、より略平坦に近づけることを可能にしている。
【０１９９】
ここで、本実施形態にて採用したＣＭＹＫＲＶインクのインク組成の一例（実施形態ＣとＤの何れにも該当）を第１１図に示す。同図において、Ｃインクは、色材として「ＣＩピグメントブルー１５：３」を使用し、０．５重量％のスチレン−アクリル酸共重合体と、１５重量％のグリセリンと、５重量％のエチレングリコールと、２重量％の２−ピロリドンと、５重量％の１，２ヘキサンジオールと、０．５重量％のオルフェンＥ１０１０とを有する構成とし、残りの重量％をイオン交換水としている。色材量は１．５重量％である。Ｙインクは、色材として「ＣＩピグメントイエロー７４」を使用し、１重量％のスチレン−アクリル酸共重合体と、１５重量％のグリセリンと、５重量％のエチレングリコールと、２重量％の２−ピロリドンと、５重量％の１，２ヘキサンジオールと、０．５重量％のオルフェンＥ１０１０とを有する構成とし、残りの重量％をイオン交換水としている。色材量は３重量％である。
【０２００】
Ｋインクは、色材として「ＣＩピグメントブラック７」を使用し、１．５重量％のスチレン−アクリル酸共重合体と、１５重量％のグリセリンと、５重量％のエチレングリコールと、２重量％の２−ピロリドンと、５重量％の１，２ヘキサンジオールと、０．５重量％のオルフェンＥ１０１０とを有する構成とし、残りの重量％をイオン交換水としている。色材量は１．５重量％である。Ｒインクは、色材として「ＣＩピグメントレッド１７８」を使用し、０．７重量％のスチレン−アクリル酸共重合体と、１５重量％のグリセリンと、５重量％のエチレングリコールと、２重量％の２−ピロリドンと、５重量％の１，２ヘキサンジオールと、０．５重量％のオルフェンＥ１０１０とを有する構成とし、残りの重量％をイオン交換水としている。色材量は２重量％である。
【０２０１】
Ｖインクは、色材として「ＣＩピグメントバイオレット２３」を使用し、０．７重量％のスチレン−アクリル酸共重合体と、１５重量％のグリセリンと、５重量％のエチレングリコールと、２重量％の２−ピロリドンと、５重量％の１，２ヘキサンジオールと、０．５重量％のオルフェンＥ１０１０とを有する構成とし、残りの重量％をイオン交換水としている。色材量は２重量％である。そして、本実施形態において採用したＭインクは、色材として「ＣＩピグメントバイオレット１９」を使用し、０．７重量％のスチレン−アクリル酸共重合体と、１５重量％のグリセリンと、５重量％のエチレングリコールと、２重量％の２−ピロリドンと、５重量％の１，２ヘキサンジオールと、０．５重量％のオルフェンＥ１０１０とを有する構成として、残りの重量％をイオン交換水としている。
【０２０２】
色材量は２重量％である。一方、従来は、色材が「ＣＩピグメントレッド２０２」であり、０．５重量％のスチレン−アクリル酸共重合体と、１５重量％のグリセリンと、５重量％のエチレングリコールと、２重量％の２−ピロリドンと、５重量％の１，２ヘキサンジオールと、０．５重量％のオルフェンＥ１０１０とを有する構成であり、残りの重量％をイオン交換水とするとともに、色材量を１．５重量％としたＭインクを採用していた。
【０２０３】
本実施形態において採用して好適なＭインクの他の組成を以下に提示する。
（１）少なくとも５％以上の多価アルコール系化合物と糖類から選ばれる１種または２種以上の高沸点化合物を含む組成。
（２）少なくとも１％以上のグリコールエーテル系化合物とアルキルジオール系化合物から選ばれる１種または２種以上の極性溶媒を含む組成。
（３）少なくとも０．１％以上のアセチレングリコール系化合物とアセチレンアルコール系化合物とポリシロキサン系化合物から選ばれる１種または２種以上の界面活性剤を含む組成。
（４）少なくとも５％以上の多価アルコール系化合物と糖類から選ばれる１種または２種以上の高沸点化合物を含み、かつ、少なくとも１％以上のグリコールエーテル系化合物とアルキルジオール系化合物から選ばれる１種または２種以上の極性溶媒を含み、かつ、少なくとも０．１％以上のアセチレングリコール系化合物とアセチレンアルコール系化合物とポリシロキサン系化合物から選ばれる１種または２種以上の界面活性剤を含む組成。
（５）少なくとも０．１％以上の樹脂を含む組成。
【０２０４】
ここで、本実施形態Ｃ及びＤにかかるインクセットの色再現域を第１２図および第１３図に示す。
【０２０５】
図おいては、上方向がＹ方向であり、向かって左側方向がＧ方向であり、図向かって右側方向がＲ方向を示している。そして、点線で示した色再現域は、従来のＣＭＹインクのインクセットによる色再現域を示し、一点破線で示した色再現域は、メタメリズムの低減に効果のあるＹインクを用いたＣＭＹインクのインクセットによる色再現域を示している。また、実線で示した色再現域が本実施形態Ｃ及びＤにかかるＣＭＹインクのインクセットによる色再現域を示している。このように、メタメリズムの低減に効果のあるＹインクを用いたＣＭＹインクのインクセットでは、Ｇ方向の色再現域が顕著に狭くなっている（Ｙ方向に対しては広くなっているが、総合的には狭いと把握できる。）。
【０２０６】
一方、本実施形態Ｃ及びＤにかかるＣＭＹインクのインクセットでは、従来のＣＭＹインクのインクセットと同様に、ＧＹ方向およびＲ方向に色再現域が広くなっている。
【０２０７】
このため、メタメリズムの低減に効果のあるＹインクを使用したＣＭＹインクのインクセットの色再現域と比較して総合的に広くなっていると把握できる。さらに、Ｒ方向においては、従来のＣＭＹインクのインクセットより色再現域が広くなっている。すなわち、発明にかかるＣＭＹインクのインクセットは、メタメリズムを低減できることに加え、従来のＣＭＹインクのインクセットより色再現域を拡大することを可能にしている。このとき、特に、Ｌ*＝７０のような高明度では、ＧＹ方向の色再現域が広くなっていることが分かる。この高明度におけるＧは、芝生や若葉の色を再現する場合に重要な色であり、本実施形態Ｃ及びＤにかかるインクセットは、この重要な色を特に正確に色再現できるという点でも大変優れている。このように、本実施形態Ｃ及びＤにかかるＣＭＹインクのインクセット、特に新規な組成にて形成したＭインクを採用することによって、略無彩色の光源依存性を低減することができるとともに、色再現域を拡大させることが可能になると言う有用な効果を得ることができる。
【０２０８】
ここで、本実施形態において、インクセットを着脱可能なプリンタ４０を採用した場合、上述した従来の色再現域を備えるインクセットを装着して印刷を行う場合もあるし、本実施形態にかかる色再現域を備えるインクセットを装着して印刷を行う場合もある。かかる場合、プリンタ４０に装着したインクセットの色再現域に応じて、色変換モジュール２１ｂにて実行される色変換処理にて使用するＬＵＴ１５ｂを変更することができると好ましい。
【０２０９】
従って、ＬＵＴ１５ｂとして、従来のインクセットをプリンタ４０に装着した場合に色変換に使用して好ましいＬＵＴと、本実施形態Ｃ及びＤにかかるインクセットをプリンタ４０に装着した場合に色変換に使用して好ましいＬＵＴとを用意しておく。
【０２１０】
そして、かかる場合においては、プリンタ４０とＰＲＴＤＲＶ２１との双方向通信にて送受信可能なステータスにインクセットの種別（色再現域の違いを認識可能な種別）を示すＩＤを組み込み、印刷に際して、ＰＲＴＤＲＶ２１がこのステータスをプリンタ４０側から取得して、色変換に使用するＬＵＴ１５ｂを変更すれば良い。ここで、この手法を適用した場合に色変換モジュール２１ｂにて実行される色変換処理の概略フローチャートを第１４図に示す。
【０２１１】
同図において、プリンタ４０との双方向通信によってステータスを取得し、プリンタ４０に記憶されているインクセットのＩＤを取得する（ステップＳ２０５）。そして、このＩＤに基づいて、最適なＬＵＴを選択し（ステップＳ２１０）、この選択したＬＵＴを使用してｓＲＧＢデータからＣＭＹＫＲＶデータに色変換する（ステップＳ２１５）。これによって、インクセットが備える色再現の特性に適した色変換処理を行うことが可能となる。上述した実施形態では、２つのインクセットに基づいて色変換処理に使用するＬＵＴを切り換える構成について説明したが、むろん、かかる構成に限定されるものではなく、２以上のインクセットについて、そのＩＤに基づいて適宜色変換処理に使用するＬＵＴを切り換えるようにしても良いことは言うまでもない。
【０２１２】
（５）まとめ：
このように、Ｍインクの分光反射率特性を少なくともＹインクの分光反射率と、Ｃインクの分光反射率とが交差する波長にて分光反射率が０．４以下となるように構成すること（実施形態Ｃ）、又は、少なくともＹインクとＣインクとの分光分布が交差する波長にて、同波長におけるＹインクおよびＣインクの分光反射率より０．４以下となるように構成すること（実施形態Ｄ）によって、可視波長領域全体において、Ｇｒａｙの分光反射率特性を略平坦にすることが可能となり、当該Ｇｒａｙの光源依存性（メタメリズム）を低減することが可能になる。
【０２１３】
（実施形態Ｅ）
本発明はまた、記録画像の階調性と粒状性抑制の両立したインクセットを提供でき、例えば、イエローインク（Ｙ）、マゼンタインク（Ｍ）、淡マゼンタインク（Ｌｍ）、シアンインク（Ｃ）、淡シアンインク（Ｌｃ）、２種のブラックインク（Ｋ）（高濃度ブラックインク）、２種の淡ブラックインク（Ｌｋ）（中濃度ブラックインクと低濃度ブラックインク）からなるインクセット（以下、この発明を実施形態Ｅという。）を提供できる。
【０２１４】
本実施形態Ｅのインクセットの具体的な一実施例は、以下の通りである。
・Ｙインク；
Ｃ．Ｉ．ピグメントイエロー７４                ５．０重量％
分散剤（スチレン−アクリル酸共重合体）        １．５重量％
グリセリン                                  １６．０重量％
１，２−ヘキサンジオール                      ５．０重量％
トリエタノールアミン                          ０．９重量％
ＢＫＹ３４８                                  ０．５重量％
イオン交換水                                        残量
計  １００．０重量％
・Ｍインク；
Ｃ．Ｉ．ピグメントヴァイオレット１９          ６．０重量％
分散剤（スチレン−アクリル酸共重合体）        １．８重量％
グリセリン                                  １０．０重量％
１，２−ヘキサンジオール                      ５．０重量％
トリエタノールアミン                          ０．９重量％
ＢＫＹ３４８                                  ０．５重量％
イオン交換水                                        残量
計  １００．０重量％
・Ｌｍインク；
Ｃ．Ｉ．ピグメントヴァイオレット１９          １．０重量％
分散剤（スチレン−アクリル酸共重合体）        ０．３重量％
グリセリン                                  ２６．０重量％
１，２−ヘキサンジオール                      ５．０重量％
トリエタノールアミン                          ０．９重量％
ＢＫＹ３４８                                  ０．５重量％
イオン交換水                                        残量
計  １００．０重量％
・Ｃインク；
Ｃ．Ｉ．ピグメントブルー１５：３              ４．０重量％
分散剤（スチレン−アクリル酸共重合体）        １．２重量％
グリセリン                                  １１．０重量％
１，２−ヘキサンジオール                      ５．０重量％
トリエタノールアミン                          ０．９重量％
ＢＫＹ３４８                                  ０．５重量％
イオン交換水                                        残量
計  １００．０重量％
・Ｌｃインク；
Ｃ．Ｉ．ピグメントブルー１５：３              １．０重量％
分散剤（スチレン−アクリル酸共重合体）        ０．３重量％
グリセリン                                  ２４．０重量％
１，２−ヘキサンジオール                      ５．０重量％
トリエタノールアミン                          ０．９重量％
ＢＫＹ３４８                                  ０．５重量％
イオン交換水                                        残量
計  １００．０重量％
・Ｋインク（ＭＫ：マットブラックインク）；
カーボンブラック                              ６．０重量％
グリセリン                                  １２．０重量％
１，２−ヘキサンジオール                      ５．０重量％
トリエタノールアミン                          ０．９重量％
ＢＫＹ３４８                                  １．０重量％
イオン交換水                                        残量
計  １００．０重量％
・Ｋインク（ＰＫ：フォトブラックインク）；
カーボンブラック                              １．５重量％
分散剤（スチレン−アクリル酸共重合体）        １．５重量％
グリセリン                                  ２０．０重量％
１，２−ヘキサンジオール                      ５．０重量％
トリエタノールアミン                          ０．９重量％
ＢＫＹ３４８                                  ０．５重量％
イオン交換水                                        残量
計  １００．０重量％
・Ｌｋインク（中濃度ブラックインク）；
カーボンブラック                            ０．７６重量％
分散剤（スチレン−アクリル酸共重合体）      ０．７６重量％
グリセリン                                  ２２．０重量％
１，２−ヘキサンジオール                      ５．０重量％
トリエタノールアミン                          ０．９重量％
ＢＫＹ３４８                                  ０．５重量％
イオン交換水                                        残量
計  １００．０重量％
・Ｌｋインク（低濃度ブラックインク）；
カーボンブラック                            ０．２４重量％
分散剤（スチレン−アクリル酸共重合体）      ０．２４重量％
グリセリン                                  ２２．０重量％
１，２−ヘキサンジオール                      ５．０重量％
トリエタノールアミン                          ０．９重量％
ＢＫＹ３４８                                  ０．５重量％
イオン交換水                                        残量
計  １００．０重量％
【０２１５】
このような実施形態Ｅのインクセットは、ＹＭＣインクに加えてレッドインク、ヴァイオレットインクなどの特色インクを備えるインクセットよりも、階調性及び粒状性抑制効果を更に向上させることができる。
【０２１６】
本実施形態Ｅのインクセットにおいては、高ａ＊領域において、高彩度且つ優れた粒状性抑制効果を実現するだけでなく、メタメリズムを抑制する点で、マゼンタインクの色材として、Ｃ．Ｉ．ピグメントヴァイオレット１９が好適に用いられる。
【０２１７】
また、本実施形態Ｅのインクセットにおいては、色材濃度の低いインク（淡インク）を含むことが好ましい。この淡インクの色材量（重量基準）は、濃インクの色材量に対して、０．１２〜０．３が好ましく、０．１６〜０．２６がより好ましい。この割合にすることで、濃インクの色材濃度を３重量％以上８重量％以下としても、中間明度（Ｌ＊６０〜７０近傍）における粒状性抑制効果を損なうことなく記録することができる。
【０２１８】
更に、高彩度部分の明度をコントロールして、粒状性とメタメリズムの抑制効果を両立させる場合には、本実施形態Ｅに係る前記実施例のように、色材濃度（顔料固形分）が１．５重量％未満の、分光反射率ピークを実質的に有さない淡ブラックインクを同時に用いることが好ましい。この淡ブラックインクは、その色材濃度が１重量％以下であることが好ましい。また、淡ブラックインクとしては、色材濃度０．５重量％以上１．０重量％未満の中濃度ブラックインクと、同０．５重量％未満の低濃度ブラックインクの２種類を用いることが更に好ましい。
【０２１９】
（変更実施形態）
本発明は、前述した各実施形態を好適に提供するものであるが、これらの実施形態に限定されず、その趣旨を逸脱しない範囲内で種々の変更が可能である。
【０２２０】
〔実施例〕
以下に、本発明の実施例及び試験例を挙げて、本発明をより具体的に説明するが、本発明は、斯かる実施例により何等制限されるものではない。
【０２２１】
〔実施例Ａ〕
（インクセットの調製）
表１に示す実施例及び比較例の各インクセットに備えられる下記組成のイエローインク（Ｙ１），（Ｙ２）、マゼンタインク（Ｍ１），（Ｍ２）、シアンインク（Ｃ１）、淡マゼンタインク（Ｌｍ１），（Ｌｍ２）、淡シアンインク（Ｌｃ１）、インクＡ（Ａ１）及びインクＢ（Ｂ１）を、それぞれ常法に従い調製した。即ち、色材成分を分散剤成分と共に分散させた後、他の成分を加えて混合し、一定以上の大きさの不溶成分を濾過して、インクを調製した。得られた各インクを組み合わせて、各実施例及び比較例のインクセットとした。
＜イエローインク（Ｙ１）＞
Ｃ．Ｉ．ピグメントイエロー７４                ５．０重量％
分散剤（スチレン−アクリル酸共重合体）        １．５重量％
グリセリン                                  １５．０重量％
１，２−ヘキサンジオール                      ５．０重量％
トリエタノールアミン                          ０．５重量％
オルフィンＥ１０１０                          ０．５重量％
イオン交換水                                        残量
計  １００．０重量％
＜イエローインク（Ｙ２）＞
Ｃ．Ｉ．ピグメントイエロー７４                ３．０重量％
分散剤（スチレン−アクリル酸共重合体）        ０．９重量％
グリセリン                                  １５．０重量％
１，２−ヘキサンジオール                      ５．０重量％
トリエタノールアミン                          ０．５重量％
オルフィンＥ１０１０                          ０．５重量％
イオン交換水                                        残量
計  １００．０重量％
＜マゼンタインク（Ｍ１）＞
Ｃ．Ｉ．ピグメントヴァイオレット１９          ６．０重量％
分散剤（スチレン−アクリル酸共重合体）        １．８重量％
グリセリン                                  １５．０重量％
１，２−ヘキサンジオール                      ５．０重量％
トリエタノールアミン                          ０．５重量％
オルフィンＥ１０１０                          ０．５重量％
イオン交換水                                        残量
計  １００．０重量％
＜マゼンタインク（Ｍ２）＞
Ｃ．Ｉ．ピグメントレッド２０２                ６．０重量％
分散剤（スチレン−アクリル酸共重合体）        １．８重量％
グリセリン                                  １５．０重量％
１，２−ヘキサンジオール                      ５．０重量％
トリエタノールアミン                          ０．５重量％
オルフィンＥ１０１０                          ０．５重量％
イオン交換水                                        残量
計  １００．０重量％
＜シアンインク（Ｃ１）＞
Ｃ．Ｉ．ピグメントブルー１５：３              ４．０重量％
分散剤（スチレン−アクリル酸共重合体）        １．２重量％
グリセリン                                  １５．０重量％
１，２−ヘキサンジオール                      ５．０重量％
トリエタノールアミン                          ０．５重量％
オルフィンＥ１０１０                          ０．５重量％
イオン交換水                                        残量
計  １００．０重量％
＜淡マゼンタインク（Ｌｍ１）＞
Ｃ．Ｉ．ピグメントヴァイオレット１９          ２．０重量％
分散剤（スチレン−アクリル酸共重合体）        ０．６重量％
グリセリン                                  １５．０重量％
１，２−ヘキサンジオール                      ５．０重量％
トリエタノールアミン                          ０．５重量％
オルフィンＥ１０１０                          ０．５重量％
イオン交換水                                        残量
計  １００．０重量％
＜淡マゼンタインク（Ｌｍ２）＞
Ｃ．Ｉ．ピグメントレッド２０２                ２．０重量％
分散剤（スチレン−アクリル酸共重合体）        ０．６重量％
グリセリン                                  １５．０重量％
１，２−ヘキサンジオール                      ５．０重量％
トリエタノールアミン                          ０．５重量％
オルフィンＥ１０１０                          ０．５重量％
イオン交換水                                        残量
計  １００．０重量％
＜淡シアンインク（Ｌｃ１）＞
Ｃ．Ｉ．ピグメントブルー１５：３              １．５重量％
分散剤（スチレン−アクリル酸共重合体）        ０．５重量％
グリセリン                                  １５．０重量％
１，２−ヘキサンジオール                      ５．０重量％
トリエタノールアミン                          ０．５重量％
オルフィンＥ１０１０                          ０．５重量％
イオン交換水                                        残量
計  １００．０重量％
＜インクＡ（Ａ１）＞
Ｃ．Ｉ．ピグメントレッド１７７                ２．５重量％
分散剤（スチレン−アクリル酸共重合体）        ０．６重量％
グリセリン                                  １５．０重量％
１，２−ヘキサンジオール                      ５．０重量％
トリエタノールアミン                          ０．５重量％
オルフィンＥ１０１０                          ０．５重量％
イオン交換水                                        残量
計  １００．０重量％
＜インクＢ（Ｂ１）＞
Ｃ．Ｉ．ピグメントヴァイオレット２３          ２．０重量％
分散剤（スチレン−アクリル酸共重合体）        ０．６重量％
グリセリン                                  １５．０重量％
１，２−ヘキサンジオール                      ５．０重量％
トリエタノールアミン                          ０．５重量％
オルフィンＥ１０１０                          ０．５重量％
イオン交換水                                        残量
計  １００．０重量％
【０２２２】
実施例及び比較例のインクセットに使用するインク及びそれらの各インクに使用する顔料種とその含有量（重量％）を表１に示す。
【０２２３】
【表１】
0005382631.tif 000004
【０２２４】
（インクの重量１０００倍希釈水溶液のＬ*値の測定）
実施例及び比較例の各インクセットに用いられる各色インクの重量１０００倍希釈水溶液のＣＩＥで規定のＬ*ａ*ｂ*表示系におけるＬ*値を、日立製作所社製のＵ３３００を用いて、次のように測定した。
【０２２５】
即ち、縦１ｃｍ×横１ｃｍ×高さ４ｃｍの４ｍＬ容量のセキエイセルを二つ用意し、これをサンプル側のセルとリファレンス側のセルに分け、両セルに純水を加えて、ベースラインを測定し、設定しておいた。リファレンス側のセルをそのままにする一方、サンプル側のセルには、純水に替えてインクの重量１０００倍希釈水溶液を入れた。インクの重量１０００倍希釈水溶液は、実施例及び比較例の各インクセットにおける各インク１．００gを１Ｌビーカーに移し、直ちに純水を加えて、合計１０００．００ｇにすることにより調製した。
【０２２６】
そして、サンプル側のセル及びレファレンス側のセルを測定部にセットし、光源ランプのスリット幅を２．０ｍｍとし、測定間隔のスキャン・スピードを６００ｎｍ／ｍｉｎとし、透過率が０．０〜１００．０％Ｔ、３８０〜８００ｎｍの範囲内で、ホトマル電圧２００Ｖ、光源ランプを３４０ｎｍ切り替えでＤ２ランプとＷＩランプとする条件下で紫外可視透過スペクトルを測定した。これにより算出した各インクの重量１０００倍希釈水溶液のＬ*値を下記に示す。また、インク（Ａ）及び（Ｂ）については、同様にしてａ*値、ｂ*値を算出し、その値も下記に示す。
【０２２７】
Ｌ*値（Ｙ１）；８８、（Ｍ１）；６３、（Ｃ１）；６５、（Ｌｍ１）；８１、（Ｌｃ１）；８０、（Ｙ２）；９１、（Ａ１）；６８、（Ｂ１）；４９、（Ｍ２）；５８、（Ｌｍ２）；８０
ａ*値（Ａ１）；５２、（Ｂ１）；６７
ｂ*値（Ａ１）；−２、（Ｂ１）；−６６
【０２２８】
このように、インクの重量１０００倍希釈水溶液のＣＩＥで規定のＬ*ａ*ｂ*表示系におけるＬ*値を設定することによって、選択された顔料種に応じて顔料含有量が決定される。
【０２２９】
（マゼンタインク及び淡マゼンタインクに係る前記Ｙ値・Ｚ値）
実施例及び比較例の各インクセットに用いられるマゼンタインクの、紫外可視透過スペクトルから算出されるＣＩＥで規定のＸＹＺ表示系におけるＹ値が５５になるように、純水で希釈して、顔料固形分濃度０．０１重量％以下の希釈水溶液を調製した。
【０２３０】
実際には、顔料含有量０．００１０重量％、０．００１５重量％、０．００２０重量％、０．００２５重量％、０．００３０重量％の希釈溶液を調製した。具体的に、Ｌｍ１の場合の調製方法を記すと、Ｌｍ１を０．５ｇ、０．７５ｇ、１．００ｇ、１．２５ｇ、１．５０ｇを１リットルビーカーにそれぞれ入れ、直ちに１０００．００ｇにすることにより調製した。Ｌｍ２の場合も同様にして調製した。また、具体的に、Ｍ１の場合の調製方法を記すと、Ｍ１を０．１６７ｇ、０．２５０ｇ、０．３３３ｇ、０．４１７ｇ、０．５００ｇを１リットルビーカーにそれぞれ入れ、直ちに１０００．００ｇにすることにより調製した。Ｍ２の場合も同様にして調製した。
【０２３１】
これらの各水溶液を、日立製作所製のＵ３３００を用いて、次のように測定した。即ち、縦１ｃｍ×横１ｃｍ×高さ４ｃｍの４ｍｌ容量の石英セルを二つ用意し、これをサンプル側とリファレンス側のセルに分け、両セルに純水を加えて、この両セルを測定部にセットし、ベースラインを測定し、ベースラインとして設定した。測定条件は、光源ランプのスリット幅を２ｍｍとし、測定間隔のスキャンスピードを６００nm／minとし、透過率が０．０〜１００．０％Ｔ、３８０〜８００nmの範囲内でホトマル電圧２００Ｖ、光源ランプを３４０nm切り替えでＤ２ランプとＷＩランプとして、紫外可視透過スペクトルを測定した。
【０２３２】
次に、リファレンス側のセルをそのままにする一方、サンプル側のセルには、純水に替えて上記した、各水溶液を入れ、紫外可視透過スペクトルをそれぞれ測定し、ＣＩＥで規定のＸＹＺ表示系における、Ｙ値とＺ値を、Ｄ６５光源、視野角２度の条件で算出した。
【０２３３】
これらの値を、横軸にＹ値、縦軸にＺ値をとったグラフにプロットし、曲線で結び、曲線Ｌｍ１、曲線Ｌｍ２、曲線Ｍ１、曲線Ｍ２、を得た。この曲線から、Ｙ値が５５のときのＺ値を決定し、次ぎに示す。
（Ｍ１）；Ｚ値：７７      （Ｌｍ１）；Ｚ値：７７
（Ｍ２）；Ｚ値：８４      （Ｌｍ２）；Ｚ値：８４
このように、インクのＹ値が５５のときのＺ値を設定することによって、それに応じた顔料種が決定される。
【０２３４】
（粒状性の評価）
実施例及び比較例に使用している各インクを下記するように選択し、インクジェットプリンタＰＭ９００Ｃ（セイコーエプソン社製）で、解像度７２０×７２０と解像度７２０×３６０の両方の場合について、表２〜４に示すインク重量表２、３及び４に従い、塗工層を有するメディアの一例である、ＰＭ写真用紙に印刷し、記録物を得た。この記録物を、目視によって下記の基準に従い評価した（粒状性（Ｉ））。
【０２３５】
また、同様にして、解像度７２０×７２０と解像度７２０×３６０の両方の場合について、ＩＳＯ規定のＩＳＯ／ＪＩＳ−ＳＣＩＤのＮ１Ａポートレートの画像を、ＰＭ写真用紙に印刷し、記録物を得た。この記録物の肌色部分を、目視によって以下のように判定した（粒状性（II））。
（インク組合せの名称）
実施例１からの選択  →  Ｍ１、Ｃ１及びＹ１（実施例１）
実施例２からの選択  →  Ｌｍ１、Ｌｃ１及びＹ１（実施例２−１）
実施例３からの選択  →  Ｌｍ１、Ｌｃ１及びＹ２（実施例３−１）
Ｌｍ１、Ｌｃ１及びＢ１（実施例３−２）
Ｌｍ１、Ｙ２及びＡ１（実施例３−３）
比較例１からの選択  →  Ｍ２、Ｃ１及びＹ１（比較例１）
比較例２からの選択  →  Ｌｍ２、Ｌｃ１及びＹ１（比較例２−１）
比較例３からの選択  →  Ｌｍ２、Ｌｃ１及びＹ２（比較例３−１）
Ｌｍ２、Ｌｃ１及びＢ１（比較例３−２）
Ｌｍ２、Ｙ２及びＡ１（比較例３−３）
【０２３６】
【表２】
0005382631.tif 000005
【０２３７】
【表３】
0005382631.tif 000006
【０２３８】
【表４】
0005382631.tif 000007
【０２３９】
〈粒状性（Ｉ）の評価基準〉
Ａ；解像度７２０×３６０ｄｐｉの記録物は、解像度７２０×７２０ｄｐｉの記録物と比較して粒状性の劣化がない。
Ｂ；解像度７２０×３６０ｄｐｉの記録物は、解像度７２０×７２０ｄｐｉの記録物と比較して粒状性の多少の劣化がある。
Ｃ；解像度７２０×３６０ｄｐｉの記録物は、解像度７２０×７２０ｄｐｉの記録物と比較して粒状性の著しい劣化がある。
〈粒状性（Ｉ）の評価結果〉
（実施例）１；Ｃ、２−１；Ａ、３−１；Ａ、３−２；Ｂ、３−３；Ｂ
（比較例）１；Ｃ、２−１；Ｂ、３−１；Ｂ、３−２；Ｃ、３―３；Ｃ
【０２４０】
上記評価結果に示すように、淡インクを使用しない場合で、M１を使用すると評価Ｂであるが、Ｍ２を使用すると評価Ｃであった。インクＡ、インクＢを使用しない場合は、使用したときよりも、粒状性の劣化は少なかった。また、Ｌｍ１を使用した場合は、Ｌｍ２を使用した場合よりも、粒状性の劣化は少なかった。これは、塗工層を有するメディアの一例である、ＰＭ写真用紙に、２．５ｍｇ／inch2印刷した場合のＬ＊が（グレタグ社製グレタグマクベスＳＰＭ５０を用いて、視野角２度で、同一部分をＤ５０光源で測定）、Ｌｍ１は７５であり、Ｌｍ２は７０であることに起因していると思われる。
【０２４１】
〈粒状性（II）の評価基準〉
Ａ；解像度７２０×３６０ｄｐｉの記録物は、解像度７２０×７２０ｄｐｉの記録物と比較して肌色部分の粒状性の劣化がない。
Ｂ；解像度７２０×３６０ｄｐｉの記録物は、解像度７２０×７２０ｄｐｉの記録物と比較して肌色部分の粒状性の多少の劣化がある。
Ｃ；解像度７２０×３６０ｄｐｉの記録物は、解像度７２０×７２０ｄｐｉの記録物と比較して肌色部分の粒状性の著しい劣化がある。
〈粒状性（II）の評価結果〉
（実施例）１；Ｂ、２−１；Ａ、３−１；Ａ、３−２；Ｂ、３−３；Ｂ
（比較例）１；Ｃ、２−１；Ｂ、３−１；Ｂ、３−２；Ｃ、３―３；Ｃ
【０２４２】
このように、最もメタメリズムや粒状性が問われる、肌色の部分において、Ｍ１やＬｍ１を使用した場合は、Ｍ２やＬｍ２を使用した場合よりも、粒状性の劣化が少なかった。
【０２４３】
（メタメリズムの評価）
実施例及び比較例に使用している、各インクを下記するように選択し、インクジェットプリンタＰＭ９００Ｃにより、解像度７２０×７２０で、表５に示すインク重量表５に従い、塗工層を有するメディアの一例である、ＰＭ写真用紙に印刷し、記録物を得た。得られた記録物を、グレタグ社製グレタグマクベスＳＰＭ５０を用いて、視野角２度で、同一部分をＤ５０光源とＡ光源で測定し、ＣＩＥで規定するＬ＊ａ＊ｂ＊を得た。次に、同一部分のΔＬ＊、Δａ＊、Δｂ＊を下記式により求めた。この各値から、ΔＥ＊を下記式に
より求め、以下の様に判定した。
ΔＬ＊＝Ａ光源の場合のＬ＊―Ｄ５０光源の場合のＬ＊
Δa＊＝Ａ光源の場合のa＊―Ｄ５０光源の場合のa＊
Δb＊＝Ａ光源の場合のb＊―Ｄ５０光源の場合のb＊
ΔＥ＊＝（ΔＬ＊2＋Δa＊2＋Δb＊2）1/2
（インク組合せの名称）
実施例１からの選択  →  Ｍ１、Ｃ１及びＹ１（実施例１）
実施例２からの選択  →  Ｌｍ１、Ｌｃ１及びＹ１（実施例２−１）
実施例３からの選択  →  Ｌｍ１、Ｌｃ１及びＹ２（実施例３−１）
比較例１からの選択  →  Ｍ２、Ｃ１及びＹ１（比較例１）
比較例２からの選択  →  Ｌｍ２、Ｌｃ１及びＹ１（比較例２−１）
比較例３からの選択  →  Ｌｍ２、Ｌｃ１及びＹ２（比較例３−４）
【０２４４】
【表５】
0005382631.tif 000008
【０２４５】
〈メタメリズムの判定基準〉
Ａ・・・・・ΔＥ＊が、７．０以下である。
Ｂ・・・・・ΔＥ＊が、７．０より大きく、８．０以下である。
Ｃ・・・・・ΔＥ＊が、８．０より大きく、１０．０以下である。
Ｄ・・・・・ΔＥ＊が、１０．０より大きい。
〈メタメリズムの評価結果〉
上記判定基準によるメタメリズムの評価結果を表６に示す。
【０２４６】
【表６】
0005382631.tif 000009
【０２４７】
上記評価結果に示す様に、Ｍ１を使用した場合の方が、Ｍ２を使用した場合よりも、メタメリズムは良好であった。これは、Ａ光源とＤ50光源の３５０〜５００ｎｍの相対強度差がＺ値の強度分布に一致する為と思われる。また、Ｌｍ１を使用した場合の方が、Ｌｍ２を使用した場合よりも、メタメリズムは良好であった。淡インクの方が、濃インクよりもΔＥ＊が大きいのは、塗工層を有するメディアの一例である、ＰＭ写真用紙上での発色
が低い為に、記録物の分光反射スペクトルの起伏が激しくなる為と思われる。
【０２４８】
（色再現性の評価）
色再現性の評価は、ガマット体積の大きさ及び低明度高彩度色画像の再現を判定することにより行った。
【０２４９】
〈ガマット体積〉
実施例及び比較例の各インクセットをインクジェットプリンタＰＭ９００Ｃにより、解像度７２０×７２０で、塗工層を有するメディアの一例として、ＰＭ写真用紙に印刷し、各記録物を得た。この際、単色のＤｕｔｙ１００％を１３ｍｇ／inch2とし、混合色のＤｕｔｙを１２０％、１６ｍｇ／inch2とした。これらの各Ｄｕｔｙを最高Ｄｕｔｙとし、各単色インクのＤｕｔｙが０％〜１００％の範囲内で、Ｄｕｔｙを３％毎に変化させ、且つ、各インクの総組合せを行うことによって、各インクセットで再現可能な色を全て印刷し、各記録物を得た。
【０２５０】
この各記録物の各色を、グレタグ社製グレタグマクベスＳＰＭ５０を用いて、視野角２度、Ｄ５０光源で測定し、ＣＩＥで規定する、Ｌ＊ａ＊ｂ＊を得た。
【０２５１】
このようにして得られた値から、ＣＩＥで規定する、Ｌ＊ａ＊ｂ＊値が全て１であるときをガマット体積１として、ガマット体積（＝色再現性）を求めた。この値から、以下の様に判定した。
【０２５２】
〈ガマット体積の判定基準〉
Ａ・・・・・ガマット体積が、７３０．０００より大きい。
Ｂ・・・・・ガマット体積が、７００．０００より大きく７３０．０００以下。
Ｃ・・・・・ガマット体積が、６８０．０００より大きく７００．０００以下。
Ｄ・・・・・ガマット体積が、６８０．０００以下。
【０２５３】
〈低明度かつ高彩度な色の評価〉
また、実施例及び比較例に使用している、各インクを下記するように選択し、インクジェットプリンタＰＭ９００Ｃにより、解像度７２０×７２０で前記表５に示すインク重量表５に従い、塗工層を有するメディアの一例である、ＰＭ写真用紙に印刷し、記録物を得た。
（インク組合せの名称）
実施例１からの選択  →  Ｍ１、Ｃ１及びＹ１（実施例１）
実施例２からの選択  →  Ｍ１、Ｃ１及びＹ２（実施例２−２）
実施例３からの選択  →  Ｌｍ１、Ｌｃ１及びＹ２（実施例３−１）
比較例１からの選択  →  Ｍ２、Ｃ１及びＹ１（比較例１）
比較例２からの選択  →  Ｍ２、Ｃ１及びＹ１（比較例２−２）
比較例３からの選択  →  Ｌｍ２、Ｌｃ１及びＹ２（比較例３−４）
【０２５４】
得られた記録物を、グレタグ社製グレタグマクベスＳＰＭ５０を用いて、視野角２度、Ｄ５０光源で測定し、ＣＩＥで規定するＬ＊ａ＊ｂ＊を得た。この値から、Ｃ＊を下記式から求め、横軸にＣ＊、縦軸にＬ＊をとったグラフにプロットした。得られたグラフの一例として、濃マゼンタインク（Ｍ１及びＭ２）によるグラフを図１に示し、淡マゼンタインク（Ｌｍ１及びＬｍ２）によるグラフを図２に示す。また、濃淡両マゼンタインクによるグラフを併せたものを図３に示す。これらのグラフから、以下の様に判定した。
式Ｃ＊＝（ａ*2＋ｂ*2）1/2
【０２５５】
〈低明度かつ高彩度な色の判定基準〉
Ａ…彩度９５且つ明度５５近傍の色を、ブラックインクを使用せずに発色できる。
Ｂ…彩度９５且つ明度５５近傍の色を、ブラックインクを使用せずに発色できない。
【０２５６】
〈色再現性の評価結果〉
ガマット体積及び低明度高彩度色の評価結果を表７に示す。
【０２５７】
【表７】
0005382631.tif 000010
【０２５８】
〈総合評価結果〉
以上の評価結果をまとめるとともに、実施例１〜３及び比較例１〜３のインクセットとしての評価も併せて、総合評価結果として表８に示す。尚、粒状性については、前記の粒状性（Ｉ）と（II）の結果から、総合的に評価した結果である。
【０２５９】
【表８】
0005382631.tif 000011
【０２６０】
上記評価結果に示すように、Ｍ１、Ｌｍ１を使用することで、低明度且つ高彩度な色を再現できるようになり、ガマット体積も増加した。この様に、各実施例のインクセットを用いて、これに備えられている各インクの使用方法を制御する等により、本発明の効果を享受することができる。
【０２６１】
以上の結果から明らかなように、本発明のインクセットによれば、ＹＭＣインク以外の特色インクを使用しなくても、記録画像の色再現性に優れ、ドット表現による粒状性が目立つことなく、メタメリズムを低減することができることが判る。
【０２６２】
〔実施例Ｂ〕
（インクの調整）
表９に示す各インクを備えたインクセットを用意した。各インクセットに使用したインクの組成は表１０に示した。
【０２６３】
なお、以下において、ＢＹＫ−３４８はビッグケミー・ジャパン（株）製のポリシロキサン系界面活性剤である。
【０２６４】
【表９】
0005382631.tif 000012
【０２６５】
【表１０】
0005382631.tif 000013
【０２６６】
上記のそれぞれにおいて、顔料と分散剤と純水とを混合し、サンドミル（安川製作所製）中でガラスビーズとともに２時間分散させた後に、ガラスビーズ（直径１．７ｍｍ、混合物の１．５倍量（重量））を取り除き、各顔料分散液を調製した。
【０２６７】
また樹脂エマルジョン１は、以下のようにして調製した。
（１）ガラス製反応容器にジオキサン１００ｇを入れ、これに無水硫酸１１．８ｇを内温を２５℃に保ちながら添加し、２時間攪拌して、無水硫酸−ジオキサン錯体を得た。
（２）次に、スチレン／イソプレン／スチレン３元ブロック共重合体（１０／８０／１０重量比、Ｍｗ＝１０００００）１００ｇのＴＨＦ溶液（濃度＝１５％）中に上記（１）で得られた錯体全量を、内温を２５℃に保ちながら添加し、さらに２時間攪拌を続けた。
（３）水１２００ｇ、水酸化ナトリウム７．１ｇ、ドデシルベンゼンスルホン酸ナトリウム１ｇをフラスコに入れ、内温を４０℃に保った。この中に、（２）の溶液全量を４０℃に内温を保ちつつ１時間で滴下した。滴下後、４０℃で２時間攪拌した後、減圧蒸留により、水を残しつつ溶剤を除去し、濃度１５％のスルホン化ポリマーエマルジョンＣを得た。固形分中のスルホン酸含量は１．２ｍｍｏ１／ｇであった。
【０２６８】
樹脂エマルジョン２は、変性ポリプロピレンワックスのノニオン系水性エマルジョン；ＡＱＵＡＣＥＲ５９３（ビッグケミー・ジャパン社商品名）の３０％ａｑである。
さらに樹脂エマルジョン３は、以下のようにして調製した。
エチルアクリレート５５部、メチルアクリレート３７部、メタクリル酸６部、分子量調整剤としてチオグリコール酸オクチル３部、ポリビニルアルコール２．５部及びイオン交換水を２８０部を攪拌混合して、単量体混合物の分散物を調整した。
次に、攪拌機付き反応器にイオン交換水１３０部と過硫酸カリウム２部を仕込み、８０℃に昇温し、上記単量体混合物の分散物を４時間かけて連続添加して重合させた。連続添加終了後、８０℃で３０分間反応を行った。
次いで、仕込みのメタクリル酸と当モルの水酸化ナトリウムに相当する量の１０％水酸化ナトリウム水溶液を反応器に添加し、さらに８０℃で１時間熱処理した後に、適量のイオン交換水を加えて固形分濃度１５％の樹脂を得た。該樹脂の酸価は４０mgKOH/g、ｐＨは９．２であった。得られたアルカリ可溶性エマルジョン中の該樹脂について、Ｍｗは１１０００、ガラス転移温度（ＪＩＳ  Ｋ６９００に従い測定）は２５℃、平均粒子径は５０ｎｍ以下、最低造膜温度は１５℃、濁度は（日本電色工業社製ＷＡＴＥＲ−ＡＮＡＬＹＺＥＲ２０００にてセル幅１０ｍｍで測定）が３０ｇ／Ｌ以下であった。
【０２６９】
顔料及び分散剤を除く溶剤、及び上記で作成した樹脂エマルジョンを混合してインク溶媒を作製し、前記の調製した各顔料分散液をそれぞれ添加し、常温で２０分攪拌した。５μｍのメンブランフィルターで濾過し、各インクを得、インクセットＡ〜Ｈを得た。
【０２７０】
（１）粒状性評価
各インクセットを用い、インクジェットプリンタＰＭ−４０００ＰＸ（商品名、セイコーエプソン社製）を使用して、インクジェット専用記録紙（セイコーエプソン社製、ＰＭ写真用紙）に対して解像度７２０×７２０と解像度７２０×３６０の両方にて画像印字を行い記録物を得た。なお、本機は７色までしか印刷できないため、７色を越えるインクセットについては２度に分けて印刷を行った。この記録物を、目視によって以下の様に判定した。
【０２７１】
＜判定基準＞
Ａ  解像度７２０×３６０の記録物は、解像度７２０×７２０の記録物と比較して粒状性の著しい劣化がない。
Ｂ  解像度７２０×３６０の記録物は、解像度７２０×７２０の記録物と比較して粒状性の劣化がある。
Ｃ  解像度７２０×３６０の記録物は、解像度７２０×７２０の記録物と比較して粒状性の著しい劣化がある。
【０２７２】
（２）メタメリズムの評価
各インクセットを用い、インクジェットプリンタＰＭ−４０００ＰＸ（商品名、セイコーエプソン社製）を使用して、インクジェット専用記録紙（セイコーエプソン社製、ＰＭ写真用紙）に対して解像度７２０×７２０にて画像印字を行い記録物を得た。なお、本機は７色までしか印刷できないため、７色を越えるインクセットについては２度に分けて印刷を行った。得られた記録物を、グレタグ社製グレタグマクベスＳＰＭ５０を用いて、視野角２度で、同一部分をＤ５０光源とＦ１１光源で測定し、ＣＩＥで規定するＬ＊ａ＊ｂ＊を得た。次ぎに、同一部分のΔＬ＊、Δａ＊、Δｂ＊を下記式により求めた。この各値から、ΔＥ＊を下記式により求め、以下の様に判定した。
ΔＬ＊＝Ｆ１１光源の場合のＬ＊―Ｄ５０光源の場合のＬ＊
Δａ＊＝Ｆ１１光源の場合のａ＊―Ｄ５０光源の場合のa＊
Δｂ＊＝Ｆ１１光源の場合のｂ＊―Ｄ５０光源の場合のb＊
ΔＥ＊＝（ΔＬ＊2＋Δa＊2＋Δｂ＊2）1/2＜判定基準＞
ＡΔＥ＊が、４．０以下である。
ＢΔＥ＊が、４．０より大きく、５．０以下である。
ＣΔＥ＊が、５．０より大きく、６．０以下である。
ＤΔＥ＊が、７．０より大きい。
【０２７３】
（３）色再現性の評価
実施例及び比較例の各インクセットをインクジェットプリンタＰＭ−４０００ＰＸ（商品名、セイコーエプソン社製）を使用して、インクジェット専用記録紙（セイコーエプソン社製、ＭC写真用紙）に対して解像度７２０×７２０にて画像印字を行い記録物を得た。なお、本機は７色までしか印刷できないため、７色を越えるインクセットについては２度に分けて印刷を行った。この際、単色のＤｕｔｙ１００％を１３ｍｇ／ｉｎｃｈ2とし、混合色のＤｕｔｙを１２０％、１６ｍｇ／ｉｎｃｈ2とした。これらの各Ｄｕｔｙを最高Ｄｕｔｙとし、各単色インクのＤｕｔｙが０％〜１００％の範囲内で、Ｄｕｔｙを３％毎に変化させ、且つ、各インクの総組み合わせを行うことによって、各インクセットで再現可能な色を全て印刷し、各記録物を得た。
【０２７４】
この各記録物の各色を、グレタグ社製グレタグマクベスＳＰＭ５０を用いて、視野角２度、Ｄ５０光源で測定し、ＣＩＥで規定する、Ｌ＊ａ＊ｂ＊を得た。
このようにして得られた値から、ＣＩＥで規定する、Ｌ＊ａ＊ｂ＊値が全て１であるときをガマット体積１として、ガマット体積（＝色再現性）を求めた。この値から、以下の様に判定した。
【０２７５】
＜判定基準＞
Ａ  ガマット体積が、６８０．０００より大きい。
Ｂ  ガマット体積が、６５０．０００以上、６８０．０００以下
Ｃ  ガマット体積が、６５０．０００より小さい。
【０２７６】
（４）  グレーバランスの安定性（色ばらつき評価）
各インクセットを用い、インクジェットプリンタＰＭ−４０００ＰＸ（商品名、セイコーエプソン社製）を使用して、インクジェット専用記録紙（セイコーエプソン社製、ＰＭ写真用紙）に対して解像度１４４０×７２０にて印刷を行い記録物を得た。なお、本機は７色までしか印刷できないため、７色を越えるインクセットについては２度に分けて印刷を行った。印刷パターンは、各出力色を適宜調整し、グレーの無彩色パターンを絶対白（データ０）から絶対黒（データ２５５）までのグラデーションパッチを１０段階に区切って出力した。
【０２７７】
インクセットＣ、Ｄでは、特にインク１２は出力濃度の低いところから（パッチ１）、中段濃度（パッチ５）まで最大で４０％Ｄｕｔｙまで、さらにインク１１についてはパッチ４から高濃度のパッチ１０まで最大で４０％Ｄｕｔｙまで出力させた。インクセットＧ，Ｈでは、この限りになく、適宜出力色を制御した。
【０２７８】
さらに各インクにおいて、インク重量を１０％ずつ変化させて、それぞれ同様のグレー無彩色パターンを１０段階のパッチで出力した。（変動時の印刷）出力した各パッチを、グレタグ社製グレタグマクベスＳＰＭ５０を用いて、ＣＩＥで規定されている色差表示法のＬ＊ａ＊ｂ＊を表色系で、基準の印刷、変動時の印刷について測色した。測色条件は、光源Ｄ５０、光源フィルタなしで白色基準は絶対白とし、視野角は２度とした。
基準の印刷と変動時の印刷の色差ΔＥを算出し、以下の基準で評価した。
Ａ  全てのパッチにおいて三角形Eが二以下
Ｂ  ３個以内のパッチにおいてΔＥが２を越えるが、他のパッチは２以下
Ｃ  ６個以内のパッチにおいてΔＥが２を越えるが、他のパッチは２以下
Ｄ  ７個以上のパッチにおいてΔＥが２を越える
【０２７９】
上記評価基準にて評価した結果を表１１に示す。
【０２８０】
【表１１】
0005382631.tif 000014
【０２８１】
表１１に示すように、マゼンタ、淡マゼンタの顔料種にＰＲ−１２２を用いたインクセットＥ，Ｆ（比較例）では、粒状性、メタメリズム、色再現性で評価結果がよくないのに対し、マゼンタ、淡マゼンタの顔料種にＰＶ−１９を用いたインクセットＡ，Ｂ（実施例）では、いずれの評価においても優れていることが分かる。さらに淡マゼンタ、淡シアンインクを備えるインクセットＢではさらに改善され良好な結果だった。
【０２８２】
また、ブラックインクを１種または２種を備えるインクセットＧ，Ｈ，Ｉ（比較例）では、色ばらつきが見られたのに対して、顔料濃度の異なる３種のブラックインクを備えるインクセットＣ，Ｄ（実施例）では、色ばらつきも小さく優れていることがわかる。
【０２８３】
以上説明したように、本発明によれば、モノクロもカラーも高品質で出力でき、記録画像の色再現性に優れ、ドット表現による粒状性が目立つこともなく、メタメリズムを低減することができ、さらに温度などの外部環境に左右されずにいつでも同じように出力を行える。
【産業上の利用可能性】
【０２８４】
本発明は、優れた色再現性とメタメリズム低減とを実現したインクセット、記録方法、記録装置、記録システム及び記録物として、産業上の利用可能性を有する。
【符号の説明】
【０２８５】
１０…コンピュータ  １１，４１…ＣＰＵ  １２…システムバス  １３，４２…ＲＯＭ  １４，４３…ＲＡＭ  １５…ＨＤＤ  １５ａ…画像データ  １５ｂ…ＬＵＴ  １６…フレキシブルディスクドライブ  １７…ＣＤ−ＲＯＭドライブ  １８…ディスプレイ  ２０…ＯＳ  ２１…ＰＲＴＤＲＶ  ２１ａ…画像データ取得モジュール  ２１ｂ…色変換モジュール  ２１ｃ…ハーフトーン処理モジュール２１ｄ…印刷データ生成モジュール  ２２…入力機器ＤＲＶ  ２３…ディスプレイＤＲＶ  ２５…アプリケーションプログラム  ３１…キーボード  ３２…マウス  ４０…プリンタ  ４４…ＡＳＩＣ  ４５…コントロールＩＣ  ４７ａ…キャリッジ機構  ４７ｂ…紙送り機構  ４８ａ〜４８ｆ…インクカートリッジ  ４９…ヘッド駆動部
【図１】
0005382631.tif 000015
【図２】
0005382631.tif 000016
【図３】
0005382631.tif 000017
【図４】
0005382631.tif 000018
【図５】
0005382631.tif 000019
【図６】
0005382631.tif 000020
【図７】
0005382631.tif 000021
【図８】
0005382631.tif 000022
【図９】
0005382631.tif 000023
【図１０】
0005382631.tif 000024
【図１１】
0005382631.tif 000025
【図１２】
0005382631.tif 000026
【図１３】
0005382631.tif 000027
【図１４】
0005382631.tif 000028